(57)【特許請求の範囲】
【請求項１】
種類毎に、分散状態で異なる発色性を呈すると共に、最も近い移動度の種類間における移動度の差が１×１０―６ｃｍ２/Ｖｓ以上である移動度の異なる２種類以上の電荷移動性微粒子を含む調光層と、前記調光層内に電界を形成する電界形成手段とを有し、前記電界形成手段は一対の電極を含み、前記一対の電極の少なくとも一方が、前記調光層の外周端部に設けられている表示媒体。
【請求項２】
前記電荷移動性微粒子がプラズモン吸収による発色性を呈する請求項１に記載の表示媒体。
【請求項３】
前記電荷移動性微粒子は、種類毎に分散状態で赤色、緑色、及び青色の何れかの発色性を呈することを特徴とする請求項１に記載の表示媒体。
【請求項４】
前記電荷移動性微粒子は高分子樹脂中に分散されている請求項１に記載の表示媒体。
【請求項５】
前記電荷移動性微粒子がプラズモン発色機能を有する金属コロイド粒子である請求項１に記載の表示媒体。
【請求項６】
前記金属コロイド粒子が金又は銀である、請求項５に記載の表示媒体。
【請求項７】
前記電荷移動性微粒子の体積平均粒径が１ｎｍ〜１００ｎｍの範囲内である請求項１に記載の表示媒体。
【請求項８】
前記電荷移動性微粒子の体積平均粒径が２ｎｍ〜５０ｎｍの範囲内である請求項７に記載の表示媒体。
【請求項９】
前記調光層を含む調光単位セルを複数有し、前記調光単位セルが背面基板に積層されて構成される請求項１に記載の表示媒体。
【請求項１０】
前記調光層を含む調光単位セルを複数有し、前記調光単位セル各々が背面基板の基板面に沿った方向に配列されて構成される請求項１に記載の表示媒体。
【請求項１１】
前記電界形成手段は、前記調光層内を移動させる前記電荷移動性微粒子に応じた強度の電界を前記調光層内に形成する請求項１〜１０のいずれか１項に記載の表示媒体。
【請求項１２】
種類毎に、分散状態で異なる発色性を呈すると共に、最も近い移動度の種類間における移動度の差が１×１０―６ｃｍ２/Ｖｓ以上である移動度の異なる２種類以上の電荷移動性微粒子を含む調光層と、前記調光層内に電界を形成する電界形成手段とを有し、前記電界形成手段は一対の電極を含み、前記一対の電極の少なくとも一方が、前記調光層の外周端部に設けられている表示媒体を用いた表示方法であって、
前記２種類以上の電荷移動性微粒子の全てを分散状態とする工程と、
前記２種類以上の電荷移動性微粒子の内、少なくとも１種類の電荷移動性微粒子を分散状態とし、且つ前記分散状態とする電荷移動性微粒子の他の種類の電荷移動性微粒子を非分散状態とする工程と、
を含む表示方法。
【請求項１３】
前記２種類以上の電荷移動性微粒子の全てを非分散状態とする工程をさらに有する、請求項１２に記載の表示方法。
【発明の詳細な説明】
【技術分野】
【０００１】
本発明は、表示媒体及び表示方法に係り、特に、調光ガラス、調光素子、及び表示素子などの光学素子として広く利用可能な電荷移動性微粒子を用いた表示媒体及び表示方法に関する。
【背景技術】
【０００２】
高度情報化社会の進展にともない電子ペーパーシステム、カラー表示システム、大面積表示システムへのニーズが増大している。これらを実現する技術としてＣＲＴ、液晶、ＥＬ、ＬＥＤ、プラズマなどの表示技術が開発されてきた。また、これらの自発光システムのほかに、低消費電力で人間の目に違和感の少ない反射型表示システムの開発が検討されている。反射型表示システムとしては、反射型液晶技術などが有力なものとなっている。
【０００３】
一方、次世代電子ペーパー表示システムに対するニーズは大きいが、それを実現する有望な技術が確立されていないのが現状である。候補方式としては、電気泳動方式、液晶方式、有機ＥＬ方式等が知られている。
【０００４】
液晶方式はフィルター方式のため、媒体の厚さと重さを薄く軽くすることが困難であり、更に、有機ＥＬ方式は、自己発光性の為、メモリー性がなく用途の幅が制限されるという問題があった。
【０００５】
一方、電気泳動方式を用いた表示媒体としては、以下のような技術が開示されている。
一対の電極間に分散媒及び電気泳動粒子を封入したマイクロカプセルを配送する方法や、磁性流体を内包したマイクロカプセルを使用した磁気泳動方式が報告されている。
【０００６】
さらに、単一のマイクロカプセル中に複数の着色粒子を混合状態で配設し、この粒子を選択的に駆動する方法が開示されている（例えば、特許文献１参照。）。
【０００７】
しかしながら、いずれの方法もマイクロカプセルを使用するため、微細なドット表示やフルカラー表示が困難であった。また、特許文献１の技術では、粒子を選択的に駆動することは原理的に困難であった。
【０００８】
また、所定間隙を開けた状態に配置された一対の基板の面に沿って分割された複数の区画にほぼ等しい量ずつ帯電泳動粒子を配置し、分散媒を青色、帯電泳動粒子を黒色とする構成が記載され、表示品質を向上できることが報告されている（例えば、特許文献２参照。）。
【０００９】
しかしながら、この構成においては，フルカラー化が困難であり、また、積層にしようとすると各層の粒子と組合せた減法混色法による色再現ができないため、並列にせざるを得ず、装置が複雑となる。
【００１０】
また、複数の色を表現するために、各々異なる色を表示するためのセルまたはマイクロカプセルを並列的に配設してカラー表示を行う方法が開示されているが（例えば、特許文献３参照。）、並列的に配設するため高解像度が得られにくく、また十分なコントラストが得られない。
【００１１】
また、光透過性を有する粒子／媒体を含む電気泳動部を２層以上積層する方法も開示されている（例えば、特許文献４参照。）が、粒子を着色するためには染料を用いており、十分な着色濃度を得られない。
【００１２】
更に、重畳する位置に配置される２つの表示電極と、２つのコレクト電極と２種類の透光性の着色粒子とを含むセルを積層配置、または並列配置する方法もまた開示されているが（例えば、特許文献５参照。）、染料によって着色された比較的大きい粒子を使用しているため、充分な着色濃度が得られず、また着色剤の安定性が問題であった。
【００１３】
また、粒子として、粒子を基板と垂直方向に移動させ、分散状態では無色、凝集状態で粒子の色を示す方法も開示されているが（特許文献６参照）、粒子を凝集させることにより所定の色を得ることから、多色化且つ多階調化を実現するには、該粒子を封入したセルを複数用意して面積階調を行わねばならず、１つのセルにより１画素を表現し且つ１画素におけるカラー化を実現することは困難であり、高解像度が得られにくく、また十分なコントラストが得られないという問題があった。
【００１４】
【特許文献１】米国特許第６０１７５８４号明細書
【特許文献２】特開２０００−３２２００４号公報
【特許文献３】特開２０００−３５５９８号公報
【特許文献４】特開２００２−３３３６４３号公報
【特許文献５】特開２００４−２０８１８号公報
【特許文献６】特表２００４―５２２１８０号公報
【発明の開示】
【発明が解決しようとする課題】
【００１５】
本発明は、高解像度であり且つフルカラー表示が可能な表示媒体、表示素子、及び表示方法を提供することを目的とする。
【課題を解決するための手段】
【００１６】
前記実情に鑑み本発明者らは、鋭意研究を行ったところ、分散状態で発色性を呈し、種類毎に移動度が異なると共に分散状態における色の異なる２種類以上の電荷移動性微粒子を含む調光層を有する表示媒体、または表示素子を用いることにより上記課題を解決しうることを見出し、本発明を解決した。
【００１７】
即ち、本発明は、下記の手段により達成されるものである。
【００１８】
＜１＞  本発明の表示媒体は、種類毎に、分散状態で異なる発色性を呈すると共に、最も近い移動度の種類間における移動度の差が１×１０―６ｃｍ２/Ｖｓ以上である移動度の異なる２種類以上の電荷移動性微粒子を含む調光層と、前記調光層内に電界を形成する電界形成手段とを有し、前記電界形成手段は一対の電極を含み、前記一対の電極の少なくとも一方が、前記調光層の外周端部に設けられている。
【００１９】
＜２＞  前記電荷移動性微粒子がプラズモン吸収による発色性を呈する上記＜１＞に記載の表示媒体である。
【００２０】
＜３＞  前記電荷移動性微粒子は、種類毎に分散状態で赤色、緑色、及び青色の何れかの発色性を呈することを特徴とする上記＜１＞に記載の表示媒体である。
＜４＞  前記電荷移動性微粒子は高分子樹脂中に分散されている上記＜１＞に記載の表示媒体である。
【００２１】
＜５＞  前記電荷移動性微粒子がプラズモン発色機能を有する金属コロイド粒子である上記＜１＞に記載の表示媒体である。
＜６＞  前記金属コロイド粒子が金又は銀である、上記＜５＞に記載の表示媒体である。
【００２２】
＜７＞  前記電荷移動性微粒子の体積平均粒径が１ｎｍ〜１００ｎｍの範囲内である上記＜１＞に記載の表示媒体である。
＜８＞  前記電荷移動性微粒子の体積平均粒径が２ｎｍ〜５０ｎｍの範囲内である上記＜７＞に記載の表示媒体である。
【００２３】
＜９＞  前記調光層を含む調光単位セルを複数有し、前記調光単位セルが背面基板に積層されて構成される上記＜１＞に記載の表示媒体である。
＜１０＞  前記調光層を含む調光単位セルを複数有し、前記調光単位セル各々が背面基板の基板面に沿った方向に配列される上記＜１＞に記載の表示媒体である。
【００２４】
＜１１＞  前記電界形成手段は、前記調光層内を移動させる前記電荷移動性微粒子に応じた強度の電界を前記調光層内に形成する上記＜１＞〜＜１０＞のいずれか１項に記載の表示素子である。
【００３０】
なお、下記表示方法によって高解像度であり且つフルカラー表示が可能な表示方法を提供することができる。具体的には、
＜１２＞  種類毎に、分散状態で異なる発色性を呈すると共に、最も近い移動度の種類間における移動度の差が１×１０―６ｃｍ２/Ｖｓ以上である移動度の異なる２種類以上の電荷移動性微粒子を含む調光層と、前記調光層内に電界を形成する電界形成手段とを有し、前記電界形成手段は一対の電極を含み、前記一対の電極の少なくとも一方が、前記調光層の外周端部に設けられている表示媒体を用いた表示方法であって、前記２種類以上の電荷移動性微粒子の全てを分散状態とする工程と、前記２種類以上の電荷移動性微粒子の内、少なくとも１種類の電荷移動性微粒子を分散状態とし、且つ前記分散状態とする電荷移動性微粒子の他の種類の電荷移動性微粒子を非分散状態とする工程と、を含む表示方法。
【００３１】
＜２４＞  また、本発明の表示方法は、前記２種類以上の電荷移動性微粒子の全てを非分散状態とする工程をさらに有することができる。
【発明の効果】
【００３２】
本発明の表示媒体及び表示方法によれば、種類毎に分散状態で異なる発色性を呈すると共に、種類毎に移動度の異なる２種類以上の電荷移動性微粒子を含む調光層を有するので、高解像度で、フルカラー表示が可能な表示媒体を提供することができる、という効果が得られる。
【発明を実施するための最良の形態】
【００３３】
以下、本発明について詳細に説明する。
【００３４】
＜表示媒体＞
本発明の表示媒体は、種類毎に分散状態で異なる発色性を呈すると共に、種類毎に移動度の異なる２種類以上の電荷移動性微粒子を含む調光層と、前記調光層内に電界を形成する電界形成手段とを有し、前記電界形成手段は一対の電極を含み、前記一対の電極の少なくとも一方が、前記調光層の外周端部に設けられている。
【００３５】
種類毎に分散状態で異なる発色性を呈すると共に、種類毎に移動度の異なる２種類以上の電荷移動性微粒子を調光層に含むことにより、調光層内に同一強度の電界が形成されたときに、移動度の大きい電荷移動性微粒子は、移動度の小さい電荷移動性微粒子に比べて高速に調光層内を移動する。このため、電界強度を変更して選択的に電荷移動性微粒子を調光層内において移動させることにより、調光層内に分散させる電荷移動性微粒子の種類を調製することができる。従って、同一調光層における多色表示が可能となり、このような調光層を含む本発明の表示媒体を、高解像度でフルカラー表示が可能な表示媒体とすることができる。
【００３６】
（調光層）
本発明の表示媒体に含まれる調光層は、分散状態で種類毎に異なる発色性を呈すると共に、種類毎に移動度の異なる２種類以上の電荷移動性微粒子を含んでいる。
【００３７】
すなわち、本発明における調光層では、同一種類の電荷移動性微粒子群に属する電荷移動性微粒子各々の移動度は、略同一となるように構成されており、且つ同一種類の電荷移動性微粒子群に属する電荷移動性微粒子は、分散状態で同一色を呈する。
調光層には、この電荷移動性微粒子の他に、必要に応じて絶縁性液体、高分子樹脂、高分子量顔料分散剤等を添加することができる。
【００３８】
上記移動度とは、電荷移動性微粒子群の各粒子が単位電界強度あたり、単位時間内に移動可能な距離を示している。すなわち、移動度とは、単位電界あたりの電荷移動性微粒子の平均移動速度を示している。
【００３９】
前記「分散状態で発色性を呈する」とは、前記電荷移動性微粒子が媒体に分散されている状態で目視により観測できる色相を呈することをいう。
【００４０】
前記色相は、前記電荷移動性微粒子、特に金属コロイド粒子の金属及びその形状や粒径（体積平均粒径）等を変化させることにより多彩とすることができる。
【００４１】
前記金コロイド等の金属コロイドによる発色は、電子のプラズマ振動に起因し、プラズモン吸収と呼ばれる発色機構によるものである。このプラズモン吸収による発色は、金属中の自由電子が光電場により揺さぶられ、粒子表面に電荷が現れ、非線形分極が生じるためであるとされている。この金属コロイドによる発色は、彩度や光線透過率が高く、耐久性等に優れている。このような金属コロイドによる発色は、粒径が数ｎｍ〜数十ｎｍ程度の、いわゆるナノ粒子において見られるものであり、着色材としては、粒径分布が狭いコロイドであることが有利である。
【００４２】
本発明の表示媒体の調光層に含まれる複数種類の電荷移動性微粒子は、種類毎に移動度が異なる。
【００４３】
調光層に含まれる複数種類の電荷移動性微粒子は、最も近い移動度の種類間における移動度の差が１×１０-6ｃｍ２/Ｖｓ以上であることが好ましく、５×１０-6ｃｍ２/Ｖｓ以上であることが更に好ましく、1×１０-5ｃｍ２/Ｖｓであることが特に好ましい。
【００４４】
最も近い移動度の種類間における移動度の差が、１×１０-6ｃｍ２/Ｖｓ未満であると、調光層内に電界が形成されたときに、電荷移動性微粒子の種類間の単位時間における移動距離の差が小さすぎて、表示媒体が良好に色変化しないという問題が生じる。
【００４５】
調光層内に含まれる電荷移動性微粒子の移動度の測定方法は、両端を電極で挟まれたセル中に、少なくとも電荷移動性微粒子を充填し、これらの電極に電圧を印加することによってセル内に形成された電界強度と、これらの電極に電界を印加した時間と、セル中にこのような電界が形成された時間内において移動した粒子の移動距離を測定することによって測定可能である。
移動距離の測定は、例えば、ＣＣＤによって粒子の移動や、粒子の移動に伴う色の変化を観察、計測することによって測定することができる。
【００４６】
また、移動度の測定方法としては、セルに電界を印加し、セルの色が変化していく過程を透過率や反射率の時間変化として評価することによっても可能である。具体的には、セルを挟持する電極に電圧を印加したときの電圧の電圧値と、電圧印加時間と、電圧印加が開始されてからのセルの透過率または反射率の変化を、分光光度計、例えばOcean optics製USB2000等によって測定することによって可能である。
【００４７】
−電荷移動性微粒子−
電荷移動性微粒子としては、分散状態で発色性を呈し、所定の移動度を有する、すなわち電界（電圧）を印加することにより移動性を有する微粒子であることが必要であり、それ以外については特に限定されるものではないが、中でも、着色性、安定性の観点からプラズモン発色機能を有する金属コロイド粒子であることが好ましい。以下、金属コロイド粒子を例に記載するがこれに限定されるものではない。
【００４８】
前記金属コロイド粒子の金属としては、貴金属又は銅等（以下、合わせて「金属」という。）が挙げられ、前記貴金属としては特に限定されず、例えば、金、銀、銅、ルテニウム、ロジウム、パラジウム、オスミウム、イリジウム、白金等を挙げることができる。前記金属の中でも、金、銀、銅、白金が好ましい。
【００４９】
前記金属コロイド粒子は、金属イオンを還元して金属原子、金属クラスターを経てナノ粒子に調製する化学的方法や、バルク金属を不活性ガス中で蒸発させて微粒子となった金属をコールドトラップなどで捕捉したり、ポリマー薄膜上に真空蒸着させて金属薄膜を形成した後に加熱して金属薄膜を壊し、固相状態でポリマー中に金属微粒子を分散させる物理的方法が知られている。化学的方法は、特殊な装置を使わなくても良く、本発明の金属コロイド粒子調製に有利であるため、一般例を後述するが、これらに限定されるものではない。
【００５０】
前記金属コロイド粒子は、前記金属の化合物から形成される。該金属の化合物としては、前記金属を含むものであれば特に限定されず、例えば、塩化金酸、硝酸銀、酢酸銀、過塩素酸銀、塩化白金酸、塩化白金酸カリウム、塩化銅（ＩＩ）、酢酸銅（ＩＩ）、硫酸銅（ＩＩ）等を挙げることができる。
【００５１】
前記金属コロイド粒子は、前記金属の化合物を溶媒に溶解した後、金属に還元して分散剤で保護された金属コロイド粒子の分散液として得ることができるが、該分散液の溶媒を除去して固体ゾルの形態で得ることもできる。これら以外のいずれの形態であってもよい。
【００５２】
前記金属の化合物を溶解する際、後述の高分子顔料分散剤を用いることも可能である。高分子顔料分散剤を用いることにより前記分散剤で保護された安定な金属コロイド粒子として得ることができる。このとき、高分子顔料分散剤の種類や濃度、撹拌時間を所望の条件にて行う事により、金属コロイド粒子表面に吸着する分散剤濃度を制御する事が可能である。すなわち、高分子顔料分散剤の濃度を濃くしたり、或は、撹拌時間を長くする事により、金属コロイド粒子表面に吸着する高分子顔料分散剤の量を多くする事ができる。これにより、金属コロイド粒子の移動度を制御する事が可能である。
【００５３】
本発明における金属コロイド粒子を用いる場合、前記で得られた金属コロイド粒子の分散液として用いても、また、前記の溶媒を除去した固体ゾルを溶媒に再分散させて使用することもでき、本発明においては特に限定されるものではない。
【００５４】
前記金属コロイド粒子の分散液として用いる場合、前記調製時の溶媒としては、後述の絶縁性液体であることが好ましい。また、前記固体ゾルを再分散して用いる場合、固体ゾル調製時の溶媒としては、いずれの溶媒を用いることができ、特に限定されるものではない。再分散する際の溶媒としては、後述の絶縁性液体であることが好ましい。
【００５５】
また、金属コロイド粒子は、その金属の種類や形状、体積平均粒径により、様々な色に発色させることができる。そのため、金属の種類や、形状、体積平均粒径を制御した前記電荷移動性微粒子を用いることにより、ＲＧＢ発色を含む様々な色相を得ることができ、本発明の表示媒体をカラー表示媒体とすることができる。更に、金属及び得られる金属コロイド粒子の形状や粒径制御によりＲＧＢフルカラー方式の表示媒体とすることができる。
【００５６】
ＲＧＢ方式のＲ、Ｇ、Ｂそれぞれの色を呈するための金属コロイド粒子の体積平均粒径としては、用いる金属や、粒子の調製条件、形状、粒径等に依存するため、特に限定することができないが、例えば、金コロイド粒子の場合、体積平均粒径は大きくなるに従って、Ｒ発色、Ｇ発色、Ｂ発色を呈する傾向にある。
【００５７】
本発明における体積平均粒径の測定方法としては、粒子群にレーザ光を照射し、そこから発せられる回折、散乱光の強度分布パターンから平均粒径を測定する、レーザ回折散乱法を採用する。
【００５８】
調光層中の全質量に対する電荷移動性微粒子の含有量（質量％）としては、所望の色相が得られる濃度であれば特に限定されるものではなく、調光層の厚さにより含有量を調整することが、表示媒体としては有効である。即ち、所望の色相を得るために、調光層が厚い場合には含有量は少なく、調光層が薄い場合には含有量を多くすることができる。一般的には、０．０１〜５０質量％である。
【００５９】
前記金属コロイド粒子の調製は、例えば、文献「金属ナノ粒子の合成・調製、コントロール技術と応用展開」（技術情報協会出版、2004年）に記載されている一般的な調製方法にて金属コロイド粒子を調製することができる。以下に、その一例を説明するが、これに限定されるものではない。
【００６０】
−固体ゾル−
【００６１】
以下に、前記金属コロイド粒子の調製における金属の固体ゾルの一例について説明する。
【００６２】
本発明における金属の固体ゾルにおいて、着色性の観点から、上記金属のコロイド粒子は、後述の高分子量顔料分散剤１ｋｇあたり、５０ｍｍｏｌ以上含有されることが好ましい。上記金属のコロイド粒子が５０ｍｍｏｌ未満であると、着色性が不充分となる。より好ましくは、１００ｍｍｏｌ以上である。
【００６３】
本発明における金属の固体ゾルにおいて、金属のコロイド粒子は、体積平均粒径が１〜１００ｎｍであることが好ましく、更に好ましくは、２〜５０ｎｍである。１ｎｍ未満であると、着色力が低く、１００ｎｍを超えると、彩度が低くなる。また、本発明における金属の固体ゾルは、狭い粒度分布を示すものであることが好ましい。粒度分布が広いものであると、彩度が低くなるので好ましくない。
【００６４】
本発明における金属の固体ゾルは、彩度が高く、金属のコロイド粒子を高い濃度で含有しているので、着色性が良好である。また、本発明における金属の固体ゾルは、樹脂等の高分子樹脂（バインダー）との相溶性が良好であり、このような高分子樹脂（バインダー）に添加しても安定で凝集せず、充分な着色性を有している。必要に応じてその他の添加物を添加することもできる。更に、適当な溶媒に溶解して、ヒドロゾルやオルガノゾルとした形態も用いることができる。
【００６５】
−固体ゾルの製造方法−
【００６６】
前記金属の固体ゾルの製造方法の一例を以下に述べるがこれに限定されるものではない。すなわち、金属の化合物を溶媒に溶解し、高分子量顔料分散剤を加えた後、金属に還元して上記高分子量顔料分散剤で保護された金属のコロイド粒子を形成し、その後、上記溶媒を除去することにより固体ゾルとするものである。
【００６７】
前記製造方法において、上記金属の化合物は、溶媒に溶解して使用される。上記溶媒としては上記金属の化合物を溶解することができるものであれば特に限定されず、例えば、水、アセトン、メタノール、エチレングリコール等の水可溶性有機溶媒等を挙げることができる。これらは単独で使用してもよく、２種以上を併用してもよい。本発明においては、水及び水可溶性有機溶媒を併用することが好ましい。
【００６８】
上記溶媒が水及び水可溶性有機溶媒からなる混合溶媒である場合、まず、上記金属の化合物を水に溶解した後、水可溶性有機溶媒を添加して溶液とすることが好ましい。このとき、上記金属の化合物は、５０ｍＭ以上となるように水に溶解されることが好ましい。５０ｍＭ未満であると、金属のコロイド粒子を高い割合で含有した固体ゾルを得ることができない。より好ましくは、１００ｍＭ以上である。
【００６９】
金属として銀を使用する場合、上記水溶液は、ｐＨ７以下であることが好ましい。ｐＨが７を超えると、例えば、上記銀の化合物として硝酸銀を用いる場合、銀イオンを還元する際に酸化銀等の副生成物が生成し、溶液が白濁するので好ましくない。上記水溶液のｐＨが７を超える場合には、例えば、０．１Ｎ程度の硝酸等を添加して、ｐＨを７以下に調整することが好ましい。
【００７０】
上記水可溶性有機溶媒は、上記金属の化合物を溶解する水に対して、体積比が１．０以上となるように添加することが好ましい。１．０未満であると、水不溶性の高分子量顔料分散剤が溶解しない。より好ましくは、５．０以上である。
【００７１】
本発明における金属コロイド粒子の調製においては、上記金属の化合物の溶液に高分子量顔料分散剤を添加することも有効である。上記高分子量顔料分散剤は、上記溶媒が水及び水可溶性有機溶媒からなる混合溶媒である場合には、水不溶性のものであることが好ましい。水溶解性であると、水可溶性有機溶媒を除去して固体ゾルを得る際に、コロイド粒子を析出させるのが困難となる。上記水不溶性の高分子量顔料分散剤としては、例えば、ディスパービック１６１、ディスパービック１６６（ビックケミー社製）、ソルスパース２４０００、ソルスパース２８０００（ゼネカ社製）等を挙げることができる。
【００７２】
上記高分子量顔料分散剤の添加量は、上記金属１００重量部に対して２０〜１０００重量部が好ましい。２０重量部未満であると、上記金属のコロイド粒子の分散性が不充分であり、１０００重量部を超えると、塗料や樹脂成型物に配合した際に、バインダー樹脂に対する高分子量顔料分散剤の混入量が多くなり、物性等に不具合を生じやすくなる。より好ましくは、５０〜６５０重量部である。
【００７３】
本発明における金属コロイド粒子の調製においては、上記金属の化合物の溶液に上記高分子量顔料分散剤を添加した後、金属のイオンを還元する。上記還元の方法としては特に限定されず、例えば、化合物を添加して化学的に還元する方法、高圧水銀灯を用いた光照射により還元する方法等を挙げることができる。
【００７４】
上記化合物としては特に限定されず、例えば、従来から還元剤として使用されている水素化ホウ素ナトリウム等のアルカリ金属水素化ホウ素塩；ヒドラジン化合物；クエン酸又はその塩、コハク酸又はその塩等を使用することができる。また、本発明においては、上記還元剤のほかに、アミンを使用することができる。
【００７５】
上記アミンは、上記金属の化合物の溶液にアミンを添加して攪拌、混合することによって、金属イオン等が常温付近で金属に還元される。上記アミンを使用することにより、危険性や有害性の高い還元剤を使用する必要がなく、加熱や特別な光照射装置を使用することなしに、５〜１００℃程度、好ましくは２０〜８０℃程度の反応温度で、金属の化合物を還元することができる。
【００７６】
上記アミンとしては特に限定されず、例えば、プロピルアミン、ブチルアミン、ヘキシルアミン、ジエチルアミン、ジプロピルアミン、ジメチルエチルアミン、ジエチルメチルアミン、トリエチルアミン、エチレンジアミン、Ｎ，Ｎ，Ｎ’，Ｎ’−テトラメチルエチレンジアミン、１，３−ジアミノプロパン、Ｎ，Ｎ，Ｎ’，Ｎ’−テトラメチル−１，３−ジアミノプロパン、トリエチレンテトラミン、テトラエチレンペンタミン等の脂肪族アミン；ピペリジン、Ｎ−メチルピペリジン、ピペラジン、Ｎ，Ｎ’−ジメチルピペラジン、ピロリジン、Ｎ−メチルピロリジン、モルホリン等の脂環式アミン；アニリン、Ｎ−メチルアニリン、Ｎ，Ｎ−ジメチルアニリン、トルイジン、アニシジン、フェネチジン等の芳香族アミン；  ベンジルアミン、Ｎ−メチルベンジルアミン、Ｎ，Ｎ−ジメチルベンジルアミン、フェネチルアミン、キシリレンジアミン、Ｎ，Ｎ，Ｎ’，Ｎ’−テトラメチルキシリレンジアミン等のアラルキルアミン等を挙げることができる。また、上記アミンとして、例えば、メチルアミノエタノール、ジメチルアミノエタノール、トリエタノールアミン、エタノールアミン、ジエタノールアミン、メチルジエタノールアミン、プロパノールアミン、２−（３−アミノプロピルアミノ）エタノール、ブタノールアミン、ヘキサノールアミン、ジメチルアミノプロパノール等のアルカノールアミンも挙げることができる。これらのうち、アルカノールアミンが好ましい。
【００７７】
上記アミンの添加量は、上記金属の化合物１ｍｏｌに対して１〜５０ｍｏｌが好ましい。１ｍｏｌ未満であると、還元が充分に行われず、５０ｍｏｌを超えると、生成したコロイド粒子の対凝集安定性が低下する。より好ましくは、２〜８ｍｏｌである。
【００７８】
また、上記還元剤として上記水素化ホウ素ナトリウムを使用する場合、常温で還元することができるので、加熱や特別な光照射装置を使用する必要がない。
【００７９】
上記水素化ホウ素ナトリウムの添加量は、上記金属の化合物１ｍｏｌに対して１〜５０ｍｏｌが好ましい。１ｍｏｌ未満であると、還元が充分に行われず、５０ｍｏｌを超えると、生成したコロイド粒子の対凝集安定性が低下する。より好ましくは、１．５〜１０ｍｏｌである。
【００８０】
上記還元剤としてクエン酸又はその塩を使用する場合、アルコールの存在下で加熱還流することによって金属イオン等を還元することができる。上記クエン酸又はその塩としては、クエン酸ナトリウムを使用することが好ましい。
【００８１】
上記クエン酸又はその塩の添加量は、上記金属の化合物１ｍｏｌに対して１〜５０ｍｏｌが好ましい。１ｍｏｌ未満であると、還元が充分に行われず、５０ｍｏｌを超えると、生成したコロイド粒子の対凝集安定性が低下する。より好ましくは、１．５〜１０ｍｏｌである。
【００８２】
本発明における金属コロイド粒子の調製においては、上記金属のイオンを還元した後、上記高分子量顔料分散剤で保護された金属のコロイド粒子を沈殿させてから上記溶媒を除去する。上記溶媒として水及び水可溶性有機溶媒を使用する場合には、使用する高分子量顔料分散剤の性質に応じて以下の方法に従って上記溶媒を除去することができる。
【００８３】
上記高分子量顔料分散剤が水不溶性のものである場合、まず、上記水可溶性有機溶媒を蒸発等により除去して、上記高分子量顔料分散剤で保護された金属のコロイド粒子を沈殿させた後、水を除去することが好ましい。上記高分子量顔料分散剤が水不溶性のものであるので、上記水可溶性有機溶媒を除去することにより、上記高分子量顔料分散剤により保護された金属のコロイド粒子が沈殿する。
【００８４】
この場合において、上記水可溶性有機溶媒は、蒸発速度が水より大きいものであることが好ましい。蒸発速度が水より小さいものであると、上記高分子量顔料分散剤として水不溶性のものを使用した場合、溶媒を除去して固体ゾルとする際に、上記水可溶性有機溶媒を先に取り除くことができず、金属のコロイド粒子を沈殿させることができない。
【００８５】
上記高分子量顔料分散剤が溶剤型のものである場合、該高分子量顔料分散剤を溶解しない非極性有機溶媒を過剰量添加して上記高分子量顔料分散剤で保護された金属のコロイド粒子を沈殿させた後、デカンテーション等により溶媒を除去することもできる。
【００８６】
上記高分子量顔料分散剤で保護された金属のコロイド粒子は、上記溶媒を除去した後、上記高分子量顔料分散剤で保護された金属のコロイド粒子をイオン交換水で洗浄しても良い。上記高分子量顔料分散剤で保護された金属のコロイド粒子が過剰量の上記非極性溶媒により沈殿された場合は、上記非極性有機溶媒で洗浄することができる。
【００８７】
本発明における金属の固体ゾルの製造方法において、得られる金属の固体ゾルは、コロイド平均粒径が１〜１００ｎｍであり、粒度分布が狭いので、濃色かつ彩度の高いものとなる。
【００８８】
本発明における金属の固体ゾルの製造方法は、上記金属の化合物を溶媒に溶解して溶液とし、上記高分子量顔料分散剤を加えた後、金属に還元し、その後、溶媒を除去するといった少ない工程で簡便に行うことができ、しかも、彩度が高く、従来の金属の固体ゾルと比較して、金属のコロイド粒子を高い濃度で含有する金属の固体ゾルを製造することができる。特に、アルカノールアミンを使用することにより、２０〜８０℃程度の温和な条件で簡便に製造することができる。
【００８９】
以上の方法によって金属コロイド粒子を調製することができるが、本発明における金属コロイド粒子は、分散状態で発色性を呈する粒子であれば、市販の金属コロイド粒子を用いることができる。
【００９０】
さらに、前記金属コロイド粒子は、具体的には、下記の方法（１）〜（４）を用いることにより調製できるが、これに限定されるものではない。
【００９１】
−金属コロイド粒子の分散液の調製方法−
本発明における前記金属コロイド粒子の分散液の調製方法としては、水系、非極性溶媒系のいずれの形態でも調製することができる。例えば、金及び銀を用いた金属コロイド粒子の分散液は、以下の調製方法により調製することができるが、これに限定されるものではない。
【００９２】
（１）金属化合物（例えば、テトラクロロ金（ＩＩＩ）酸・４水和物）を絶縁性液体（例えば、水）に溶解後、金属（例えば、金）に対して１．５倍重量の高分子量顔料分散剤（例えば、ソルスパース20000）を含んだ水溶液を混合、攪拌する。
この混合液に脂肪族アミン（例えば、ジメチルアミノエタノール）を加えて金イオンの還元反応を開始した後、濾過、濃縮を行い、金コロイド粒子溶液を得る。
【００９３】
（２）金属化合物（例えば、テトラクロロ金（ＩＩＩ）酸・４水和物）を水に溶解後、金属（例えば、金）に対して１．５倍重量の高分子量顔料分散剤（例えば、ソルスパース24000を有機溶媒（例えば、アセトン）に溶解させた溶液を混合、攪拌する。
この混合液に脂肪族アミン（例えば、ジメチルアミノエタノール）を加えて金イオンの還元反応を開始した後、前記有機溶媒を蒸発させ、金コロイド粒子と高分子量顔料分散剤からなる固体ゾルを得る。その後、デカンテーションにより固体ゾルを水で洗浄し、有機溶媒（例えば、エタノール）を加えて金コロイド粒子溶液を得る。
【００９４】
（３）金属化合物（例えば、硝酸銀（Ｉ））を水に溶解後、金属（例えば、銀）に対して１．５倍重量の高分子量顔料分散剤（例えば、ソルスパース20000 ）を含んだ水溶液を混合、攪拌する。この混合液に脂肪族アミン（例えばジメチルアミノエタノール）を加えて銀イオンの還元反応を開始した後、濾過、濃縮を行い、水系銀コロイド粒子溶液を得る。
【００９５】
（４）  金属化合物（例えば、硝酸銀（Ｉ））を水に溶解後、金属（例えば、銀）に対して１．５倍重量の高分子量顔料分散剤（例えば、ソルスパース24000）を有機溶媒（例えば、アセトン）に溶解させた溶液を混合、攪拌する。この混合液に脂肪族アミン（例えば、ジメチルアミノエタノール）を加えて銀イオンの還元反応を開始した後、有機溶媒を蒸発させ、銀コロイド粒子と高分子量顔料分散剤からなる固体ゾルを得る。その後、デカンテーションにより固体ゾルを水で洗浄し、有機溶媒（例えば、トルエン）を加えて溶媒系銀コロイド粒子溶液を得る。
【００９６】
尚、前記金属コロイド粒子及びその溶液等については、特開平１１−７６８００号公報に記載のものを好適に用いることができる。
【００９７】
ここで、上述のように、本発明の調光層に含まれる電荷移動性微粒子は、種類毎に移動度が異なる。
【００９８】
分散状態における異なる色を呈する電荷移動性微粒子毎に、移動度が異なるように調製する方法としては、界面活性剤、顔料分散剤、及び電荷移動性微粒粒子の表面処理剤等の種類、これらの濃度、及びこれらを添加、撹拌している処理時間を適宜調整することによって、移動度の異なる電荷移動性微粒子２６を作製することができる。
【００９９】
上記界面活性剤としては、カチオン型界面活性剤（アルキルアミン塩、第４級アンモニウム塩等）、ノニオン型界面活性剤（ポリオキシエチレンアルキルエーテル、ポリオキシアルキレンアルキルエーテル、ポリオキシエチレン誘導体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレン硬化ひまし油、ポリオキシエチレンアルキルアミン、アルキルアルカノールアミド等）、アニオン型界面活性剤（アルキル硫酸エステル塩、ポリオキシエチレンアルキルエーテル硫酸エステル塩、アルキルベンゼンスルフォン酸塩、アルキルナフタレンスルフォン酸塩、アルキルスルフホコハク酸塩、アルキルジフェニルエーテルジスルフォン酸塩、脂肪酸塩、ポリカルボン酸型高分子界面活性剤、芳香族スルフォン酸ホルマリン縮合物のナトリウム塩、β-ナフタレンスルフォン酸ホルマリン縮合物のナトリウム塩等）、両性界面活性剤等が挙げられる。
【０１００】
界面活性剤や顔料分散剤の濃度としては、金属に対する界面活性剤や顔料分散剤の濃度が高くなるほど移動度は大きくなり、金属に対する界面活性剤や顔料分散剤の濃度が低くなるほど移動度を低くすることができる。
【０１０１】
界面活性剤や顔料分散剤の処理時間は、処理時間が長くなるほど移動度を大きくでき、処理時間が短くなるほど移動度を小さくすることができる。
このように、電荷移動性微粒子の調製方法を調整することにより、分散時に呈する色の種類毎に移動度を所定値となるように調整することができる。更には、金属コロイド粒子の金属種や粒径、形状によっても、移動度を所定値となるように調整可能である。
【０１０２】
−絶縁性液体−
本発明における前記金属コロイド粒子の分散媒としては、絶縁性液体であることが好ましい。
【０１０３】
前記絶縁性液体として具体的には、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に使用できる。
【０１０４】
また、下記体積抵抗値となるよう不純物を除去することで、水（所謂、純水）も好適に使用することができる。該体積抵抗値としては、１０3Ωｃｍ以上であることが好ましく、より好ましくは１０7Ωｃｍ〜１０19Ωｃｍであり、さらに好ましくは１０10〜１０19Ωｃｍである。このような体積抵抗値とすることで、より効果的に、電極反応に起因する液体の電気分解による気泡の発生が抑制され、通電毎に粒子の電気泳動特性が損なわれることがなく、優れた繰り返し安定性を付与することができる。
【０１０５】
なお、絶縁性液体には、必要に応じて、酸、アルカリ、塩、分散安定剤、酸化防止や紫外線吸収などを目的とした安定剤、抗菌剤、防腐剤などを添加することができるが、上記で示した特定の体積抵抗値の範囲となるように添加することが好ましい。
【０１０６】
−高分子樹脂−
本発明における前記電荷移動性微粒子（金属コロイド粒子）は、高分子樹脂に分散されていることも好ましい。該高分子樹脂としては、高分子ゲル、ネットワークポリマー等であることも好ましい。
【０１０７】
該高分子樹脂としては、アガロース、アガロペクチン、アミロース、アルギン酸ナトリウム、アルギン酸プロピレングリコールエステル、イソリケナン、インスリン、エチルセルロース、エチルヒドロキシエチルセルロース、カードラン、カゼイン、カラギーナン、カルボキシメチルセルロース、カルボキシメチルデンプン、カロース、寒天、キチン、キトサン、絹フィブロイン、クアーガム、クインスシード、クラウンゴール多糖、グリコーゲン、グルコマンナン、ケラタン硫酸、ケラチン蛋白質、コラーゲン、酢酸セルロース、ジェランガム、シゾフィラン、ゼラチン、ゾウゲヤシマンナン、ツニシン、デキストラン、デルマタン硫酸、デンプン、トラガカントゴム、ニゲラン、ヒアルロン酸、ヒドロキシエチルセルロース、ヒドロキシプロピルセルロース、プスツラン、フノラン、分解キシログルカン、ペクチン、ポルフィラン、メチルセルロース、メチルデンプン、ラミナラン、リケナン、レンチナン、ローカストビーンガム等の天然高分子由来の高分子ゲルが挙げられる他、合成高分子の場合にはほとんどすべての高分子ゲルが挙げられる。
【０１０８】
更に、アルコール、ケトン、エーテル、エステル、及びアミドの官能基を繰り返し単位中に含む高分子等が挙げられ、例えば、ポリビニルアルコール、ポリ（メタ）アクリルアミドやその誘導体、ポリビニルピロリドン、ポリエチレンオキシドやこれら高分子を含む共重合体を挙げることができる。
【０１０９】
これら中でも、製造安定性、電気泳動特性等の観点から、ゼラチン、ポリビニルアルコール、ポリ（メタ）アクリルアミド等が好ましく用いられる。
【０１１０】
これら高分子樹脂は、前記絶縁性液体と共に用いることが好ましい。
【０１１１】
−高分子量顔料分散剤−
上記高分子量顔料分散剤としては特に限定されないが、以下に説明するものを好適に使用することができる。すなわち；
【０１１２】
（１）顔料親和基を主鎖及び／又は複数の側鎖に有し、かつ、溶媒和部分を構成する複数の側鎖を有する櫛形構造の高分子。（２）主鎖中に顔料親和基からなる複数の顔料親和部分を有する高分子。（３）主鎖の片末端に顔料親和基からなる顔料親和部分を有する直鎖状の高分子。
ここで、上記顔料親和基とは、顔料の表面に対して強い吸着力を有する官能基をいい、例えば、オルガノゾルにおいては、第３級アミノ基、第４級アンモニウム、塩基性窒素原子を有する複素環基、ヒドロキシル基、カルボキシル基；ヒドロゾルにおいては、フェニル基、ラウリル基、ステアリル基、ドデシル基、オレイル基等を挙げることができる。本発明において、上記顔料親和基は、金属に対して強い親和力を示す。上記高分子量顔料分散剤は、上記顔料親和基を有することにより、金属の保護コロイドとして充分な性能を発揮することができる。
【０１１３】
上記櫛形構造の高分子（１）は、上記顔料親和基を有する複数の側鎖とともに、溶媒和部分を構成する複数の側鎖を主鎖に結合した構造のものであり、これらの側鎖があたかも櫛の歯のように主鎖に結合されているものである。本明細書中、上述の構造を櫛形構造と称する。上記櫛形構造の高分子（１）において、上記顔料親和基は、側鎖末端に限らず、側鎖の途中や主鎖中に複数存在していてもよい。なお、上記溶媒和部分は、溶媒に親和性を有する部分であって、親水性又は疎水性の構造をいう。上記溶媒和部分は、例えば、水溶性の重合鎖、親油性の重合鎖等から構成されている。
【０１１４】
上記櫛形構造の高分子（１）としては特に限定されず、例えば、特開平５−１７７１２３号公報に開示されている１個以上のポリ（カルボニル−Ｃ３  〜Ｃ６  −アルキレンオキシ）鎖を有し、これらの各鎖が３〜８０個のカルボニル−Ｃ３  〜Ｃ６  −アルキレンオキシ基を有しかつアミド又は塩架橋基によってポリ（エチレンイミン）に結合されている構造のポリ（エチレンイミン）又はその酸塩からなるもの；特開昭５４−３７０８２号公報に開示されているポリ（低級アルキレン）イミンと、遊離のカルボン酸基を有するポリエステルとの反応生成物よりなり、各ポリ（低級アルキレン）イミン連鎖に少なくとも２つのポリエステル連鎖が結合されたもの；特公平７−２４７４６号公報に開示されている末端にエポキシ基を有する高分子量のエポキシ化合物に、アミン化合物と数平均分子量３００〜７０００のカルボキシル基含有プレポリマーとを同時に又は任意順に反応させて得られる顔料分散剤等を挙げることができる。
【０１１５】
上記櫛形構造の高分子（１）は、顔料親和基が１分子中に２〜３０００個存在するものが好ましい。２個未満であると、分散安定性が充分ではなく、３０００個を超えると、粘度が高すぎて取り扱いが困難となり、また、コロイド粒子の粒度分布が広くなり、彩度が低下する。より好ましくは、２５〜１５００個である。
【０１１６】
上記櫛形構造の高分子（１）は、溶媒和部分を構成する側鎖が１分子中に２〜１０００存在するものが好ましい。２未満であると、分散安定性が充分ではなく、１０００を超えると、粘度が高すぎて取り扱いが困難となり、また、コロイド粒子の粒度分布が広くなり、彩度が低下する。より好ましくは、５〜５００である。
【０１１７】
上記櫛形構造の高分子（１）は、数平均分子量が２０００〜１００００００であることが好ましい。２０００未満であると、分散安定性が充分ではなく、１００００００を超えると、粘度が高すぎて取り扱いが困難となり、また、コロイド粒子の粒度分布が広くなり、彩度が低下する。より好ましくは、４０００〜５０００００である。
【０１１８】
上記主鎖中に顔料親和基からなる複数の顔料親和部分を有する共重合体（２）は、複数の顔料親和基が主鎖にそって配置されているものであり、上記顔料親和基は、例えば、主鎖にペンダントしているものである。本明細書中、上記顔料親和部分は、上記顔料親和基が１つ又は複数存在して、顔料表面に吸着するアンカーとして機能する部分をいう。
【０１１９】
上記共重合体（２）としては、例えば、特開平４−２１０２２０号公報に開示されているポリイソシアネートと、モノヒドロキシ化合物及びモノヒドロキシモノカルボン酸又はモノアミノモノカルボン酸化合物の混合物、並びに、少なくとも１つの塩基性環窒素とイソシアネート反応性基とを有する化合物との反応物；特開昭６０−１６６３１号公報、特開平２−６１２号公報、特開昭６３−２４１０１８号公報に開示されているポリウレタン／ポリウレアよりなる主鎖に複数の第３級アミノ基又は塩基性環式窒素原子を有する基がペンダントした高分子；特開平１−２７９９１９号公報に開示されている水溶性ポリ（オキシアルキレン）鎖を有する立体安定化単位、構造単位及びアミノ基含有単位からなる共重合体であって、アミン基含有単量単位が第３級アミノ基若しくはその酸付加塩の基又は第４級アンモニウムの基を含有しており、該共重合体１ｇ当たり０．０２５〜０．５ミリ当量のアミノ基を含有する共重合体；特開平６−１００６４２号公報に開示されている付加重合体からなる主鎖と、少なくとも１個のＣ１〜Ｃ４アルコキシポリエチレン又はポリエチレン−コプロピレングリコール（メタ）アクリレートからなる安定化剤単位とからなり，かつ、２５００〜２００００の重量平均分子量を有する両親媒性共重合体であって、主鎖は、３０重量％までの非官能性構造単位と、合計で７０重量％までの安定化剤単位及び官能性単位を含有しており、上記官能性単位は、置換されているか又は置換されていないスチレン含有単位、ヒドロキシル基含有単位及びカルボキシル基含有単位であり、ヒドロキシル基とカルボキシル基、ヒドロキシル基とスチレン基及びヒドロキシル基とプロピレンオキシ基又はエチレンオキシ基との比率が、それぞれ、１：０．１０〜２６．１；１：０．２８〜２５．０；１：０．８０〜６６．１である両親媒性高分子等を挙げることができる。
【０１２０】
上記共重合体（２）は、顔料親和基が１分子中に２〜３０００個存在するものが好ましい。２個未満であると、分散安定性が充分ではなく、３０００個を超えると、粘度が高すぎて取り扱いが困難となり、また、コロイド粒子の粒度分布が広くなり、彩度が低下する。より好ましくは、２５〜１５００個である。
【０１２１】
上記共重合体（２）は、数平均分子量が２０００〜１００００００であることが好ましい。２０００未満であると、分散安定性が充分ではなく、１００００００を超えると、粘度が高すぎて取り扱いが困難となり、また、コロイド粒子の粒度分布が広くなり、彩度が低下する。より好ましくは、４０００〜５０００００である。
【０１２２】
上記主鎖の片末端に顔料親和基からなる顔料親和部分を有する直鎖状の高分子（３）は、主鎖の片末端のみに１つ又は複数の顔料親和基からなる顔料親和部分を有しているが、顔料表面に対して充分な親和性を有するものである。
【０１２３】
上記直鎖状の高分子（３）としては特に限定されず、例えば、特開昭４６−７２９４号公報に開示されている一方が塩基性であるＡ−Ｂブロック型高分子；米国特許第４６５６２２６号明細書に開示されているＡブロックに芳香族カルボン酸を導入したＡ−Ｂブロック型高分子；米国特許第４０３２６９８号明細書に開示されている片末端が塩基性官能基であるＡ−Ｂブロック型高分子；米国特許第４０７０３８８号明細書に開示されている片末端が酸性官能基であるＡ−Ｂブロック型高分子；特開平１−２０４９１４号公報に開示されている米国特許第４６５６２２６号明細書に記載のＡブロックに芳香族カルボン酸を導入したＡ−Ｂブロック型高分子の耐候黄変性を改良したもの等を挙げることができる。
【０１２４】
上記直鎖状の高分子（３）は、顔料親和基が１分子中に２〜３０００個存在するものが好ましい。２個未満であると、分散安定性が充分ではなく、３０００個を超えると、粘度が高すぎて取り扱いが困難となり、また、コロイド粒子の粒度分布が広くなり、彩度が低下する。より好ましくは、５〜１５００個である。
【０１２５】
上記直鎖状の高分子（３）は、数平均分子量が１０００〜１００００００であることが好ましい。１０００未満であると、分散安定性が充分ではなく、１００００００を超えると、粘度が高すぎて取り扱いが困難となり、また、コロイド粒子の粒度分布が広くなり、彩度が低下する。より好ましくは、２０００〜５０００００である。
【０１２６】
上記高分子量顔料分散剤としては、市販されているものを使用することもできる。上記市販品としては、例えば、ソルスパース２００００、ソルスパース２４０００、ソルスパース２６０００、ソルスパース２７０００、ソルスパース２８０００（ゼネカ社製）；ディスパービック１６０、ディスパービック１６１、ディスパービック１６２、ディスパービック１６３、ディスパービック１６６、ディスパービック１７０、ディスパービック１８０、ディスパービック１８２、ディスパービック１８４、ディスパービック１９０（ビックケミー社製）；ＥＦＫＡ−４６、ＥＦＫＡ−４７、ＥＦＫＡ−４８、ＥＦＫＡ−４９（ＥＦＫＡケミカル社製）；ポリマー１００、ポリマー１２０、ポリマー１５０、ポリマー４００、ポリマー４０１、ポリマー４０２、ポリマー４０３、ポリマー４５０、ポリマー４５１、ポリマー４５２、ポリマー４５３（ＥＦＫＡケミカル社製）；アジスパーＰＢ７１１、アジスパーＰＡ１１１、アジスパーＰＢ８１１、アジスパーＰＷ９１１（味の素社製）；フローレンＤＯＰＡ−１５８、フローレンＤＯＰＡ−２２、フローレンＤＯＰＡ−１７、フローレンＴＧ−７３０Ｗ、フローレンＧ−７００、フローレンＴＧ−７２０Ｗ（共栄社化学社製）等を挙げることができる。
【０１２７】
上記高分子量顔料分散剤は、顔料親和基が側鎖に存在し、溶媒和部分を構成する側鎖を有するグラフト構造のもの〔上記櫛形構造の高分子（１）〕；主鎖に、顔料親和基を有するもの〔上記共重合体（２）及び上記直鎖状の高分子（３）〕であるので、コロイド粒子の分散性が良好であり、金属のコロイド粒子に対する保護コロイドとして好適である。上記高分子量顔料分散剤を使用することにより、金属のコロイド粒子を高い濃度で含有する金属のコロイド粒子分散体を得ることができる。
【０１２８】
本発明において、上記高分子量顔料分散剤は、軟化温度が、３０℃以上であることが好ましい。３０℃未満であると、得られる金属の固体ゾルが貯蔵中にブロッキングしてしまう。より好ましくは、４０℃以上である。
【０１２９】
上記高分子量顔料分散剤の含有量は、上記金属１００重量部に対して２０〜１０００重量部が好ましい。２０重量部未満であると、上記金属のコロイド粒子の分散性が不充分であり、１０００重量部を超えると、塗料や樹脂成型物に配合した際に、バインダー樹脂に対する高分子量顔料分散剤の混入量が多くなり、物性等に不具合が生じやすくなる。より好ましくは、５０〜６５０重量部である。
【０１３０】
本発明における前記調光単位セルの大きさとしては、表示媒体の解像度と密接な関係にあり、セルが小さいほど高解像度な表示媒体を作製することができ、通常、10μm〜1mm程度である。
【０１３１】
（表示媒体）
本発明の表示媒体は、上記調光層を含む調光単位セルを複数有することが好ましい。
調光単位セルは、対向配置された一対の基板間の空隙中に、上述の電荷移動性微粒子を移動可能に封入することによって構成された調光層と、該調光層内に電界を形成し該調光層内に封入された電荷移動性微粒子を電界によって移動させるための電界形成手段を有する。
【０１３２】
以下、本発明の表示媒体について図１〜図４を参照しつつ説明する。尚、同様の機能を有する部材には、同一符合を付与し、詳細な説明を省略する。
【０１３３】
図１には、本発明の表示媒体１０の一例を示した。
図１（Ａ）に示すように、表示媒体１０は、背面基板１４、該背面基板１４に間隙をもって対向する表面基板２２、及び調光層３０、を少なくとも含む調光単位セル１２を複数含んで構成されている。
【０１３４】
背面基板１４には、第1の電極１６、絶縁層１８、及び調光層３０が順に積層されている。
調光層３０は、絶縁層１８、間隙部材２４、及び表面基板２２によって囲まれることによって形成された領域であり、種類毎に、移動度が異なると共に分散状態において異なる発色性を呈する２種類の電荷移動性微粒子２６Ａ及び電荷移動性微粒子２６Ｂと、絶縁性液体２８と、を含む分散液により構成されている。
【０１３５】
調光層３０の外周端部には、絶縁層１８に積層されるように、間隙部材２４と絶縁層１８との境界方向に沿って伸びたライン状の第２の電極２０が設けられている。
【０１３６】
第1の電極１６及び第２の電極２０には、第1の電極１６及び第２の電極２０に電圧を印加することにより、調光層３０内に電界を形成するための電圧印加部３２が信号授受可能に接続されている。なお、上記第1の電極１６及び第２の電極２０は、本発明の表示媒体の電界形成手段に相当する。
【０１３７】
表面基板２２及び背面基板１４は、透明基板によって構成される。
この透明基板としては、ポリエステル（例えば、ポリエチレンテレフタレート、）、ポリイミド、ポリメタクリル酸メチル、ポリスチレン、ポリプロピレン、ポリエチレン、ポリアミド、ナイロン、ポリ塩化ビニル、ポリ塩化ビニリデン、ポリカーボネート、ポリエーテルスルフォン、シリコーン樹脂、ポリアセタール樹脂、フッ素樹脂、セルロース誘導体、ポリオレフィンなどの高分子のフィルムや板状基板、ガラス基板、金属基板、セラミック基板等の無機基板などが好ましく用いられる。なお、透明基板としては、少なくとも５０％以上の光透過率（可視光）を有することが好ましい。
【０１３８】
絶縁層１８の材料としては、特に限定されず、公知の絶縁材料を用いることができ、例えば、アクリル樹脂、ポリイミド樹脂、アモルファスフッ素樹脂等を用いることができる。
【０１３９】
間隙部材２４の材料としては、特に限定されず、公知の樹脂材料を用いることができるが、製造上の観点から、感光性樹脂を用いることが好ましい。なお、間隙部材２４と電極とを同一の部材により構成することも可能であり、このような場合には、第１の電極１６及び第２の電極２０を構成する材料により間隙部材２４を形成するようにすればよい。
【０１４０】
間隙部材２４の幅（間隙部材２４の積層方向に直交する方向の長さ）は、特に限定されるものではないが、一般的には幅が小さい方が、表示素子の解像度の観点より有効であり、通常、１μｍ〜１ｍｍ程度である。
【０１４１】
間隙部材２４の高さ、すなわち、調光層３０の層厚は、製造される表示媒体１０のサイズや重さ、発色性等により、適宜決定され、一般的には、２〜１０００μｍ程度である。
【０１４２】
上記部材及び各層は、図示を省略する接着層を介して接着されている。接着層の材料としては、特に限定されず、熱硬化性樹脂、紫外光硬化性樹脂等を使用することができるが、間隙部材２４の材料や、調光層３０に含まれる絶縁性液体２８等の表示媒体１０を構成する各部材の材料に影響を与えない材料が選択される。
【０１４３】
第1の電極１６及び第２の電極２０としては、少なくとも５０％以上の光透過率（可視光）を有する透明電極が用いられる。具体的には、酸化錫−酸化インジウム（ＩＴＯ）、酸化錫、酸化亜鉛などに代表される金属酸化物層が好ましく用いられる。また、電極は、これらの材料を単独で用いて形成されていてもよいし、複数種の材料を積層したものであってもよい。なお、第1の電極１６及び第２の電極２０の厚みや大きさは、表示媒体１０によって様々なものが利用でき、特に限定されるものではない。
【０１４４】
調光層３０内に含まれる２種類以上の電荷移動性微粒子２６としては、例えば、分散状態において発色される色及び移動度の異なる電荷移動性微粒子２６Ａ及び電荷移動性微粒子２６Ｂが一例として挙げられる。
【０１４５】
分散状態における異なる色を呈する電荷移動性微粒子２６毎に、移動度が異なるように調製する方法としては、上述のように、電荷移動性微粒子を構成する界面活性剤、及び電荷移動性微粒粒子の表面処理剤等の種類、濃度、及び撹拌処理時間を適宜調整することによって、移動度の異なる電荷移動性微粒子２６Ａ及び電荷移動性微粒子２６Ｂを作製することができる。
【０１４６】
次に、図１に示す、本発明における表示媒体１０の調光層３０における、作用の一例を説明する。
【０１４７】
なお、図１に示す例では、調光層３０中に含まれる電荷移動性微粒子２６Ａと電荷移動性微粒子２６Ｂの移動度の差が１×１０―６ｃｍ２/Ｖｓ、以上異なるものとして、電荷移動性微粒子２６Ｂの移動度が５×１０-6ｃｍ２/Ｖｓであり、電荷移動性微粒子２６Ａの移動度が１×１０-6ｃｍ２/Ｖｓであるものとして説明する。
【０１４８】
また、第1の電極２０、第２の電極１６、及び絶縁層１８を透明の材料により構成し、背面基板１４として、上記電荷移動性微粒子２６Ａ及び電荷移動性微粒子２６Ｂ各々の分散時の色とは異なる色に予め着色された着色基板を用いるものとして説明する。
【０１４９】
なお、電荷移動性微粒子２６Ａの分散状態の色、電荷移動性微粒子２６Ｂの分散状態の色、及び背面基板１４の色は、互いに異なり且つ、各々赤（Ｒ）色、緑（Ｇ）色、及び青（Ｂ）色の何れかとなるように構成することが好ましい。このように構成することにより、１つの調光層を有する調光単位セルにより、多色（カラー）表示を行うことが可能となる。
【０１５０】
なお、図１の例では、説明を簡略化するために、電荷移動性微粒子２６Ａ及び電荷移動性微粒子２６Ｂは、同一極性に帯電し、第２の電極２０は電荷移動性微粒子２６の逆極性となるように電圧が印加されるものとして説明する。
【０１５１】
電圧印加部３２によって第1の電極１６及び第２の電極２０に電圧が印加されず、調光層３０内に電界が形成されていない状態では、図１（Ａ）に示すように、調光層３０内に含まれる複数種の電荷移動性微粒子２６Ａ及び電荷移動性微粒子２６Ｂ各々は、共に調光層３０内において一様に分散された状態にある。
【０１５２】
図１（Ａ）に示す状態では、視認方向Ｘから視認されると、電荷移動性微粒子２６Ａの分散状態において発色される色と、電荷移動性微粒子２６Ｂの分散状態において発色される色の加色混合による色が、調光単位セル１２の色として提示される。
【０１５３】
第1の電極１６及び第２の電極２０に電圧が印加されて、電荷移動性微粒子２６Ａより移動度の大きい電荷移動性微粒子２６Ｂを調光層３０内で選択的に移動可能となるような強度の電界が調光層３０内に形成されるように、電圧印加部３２によって調光層３０内に形成される電界強度が調整されると、図１（Ｂ）に示すように、調光層３０内の電荷移動性微粒子２６Ｂが第２の電極２０側に移動する。
【０１５４】
図１（Ｂ）に示す状態では、電荷移動性微粒子２６Ａが調光層３０内で分散状態となっているため、視認方向Ｘから視認されると、電荷移動性微粒子２６Ａの分散状態において発色される色が調光単位セル１２の色として提示される。
【０１５５】
第1の電極１６及び第２の電極２０に電圧が印加されて、電荷移動性微粒子２６Ａ及び電荷移動性微粒子２６Ｂの双方が調光層３０内で移動可能となるような強度の電界が調光層３０内に形成されるように、電圧印加部３２によって調光層３０内に形成される電界強度が調整されると、図１（Ｃ）に示すように、調光層３０内の電荷移動性微粒子２６Ａ及び電荷移動性微粒子２６Ｂ双方が第２の電極２０側に移動する。
【０１５６】
図１（Ｃ）に示す状態では、電荷移動性微粒子２６Ａ及び電荷移動性微粒子２６Ｂが第２の電極２０側に凝集し、視認方向Ｘからは、背面基板１４の色が視認される。このため、調光単位セル１２の色としては、背面基板１４の色が提示される。
【０１５７】
次に、本発明の表示媒体１０の図１とは異なる表示媒体の態様について説明する。
【０１５８】
他の形態の表示媒体４０は、表示媒体１０と異なる点は、表示媒体１０における電界形成手段としての背面基板１４上に層状に設けられた第1の電極１６が、ライン状の第1の電極４４として、調光層３０の外周の一端部に設けられたライン状の第２の電極２０に間隙をもって略平行に対向するように、調光層３０の外周他端部に設けられている点である。なお、第1の電極４４の構成は、図１において説明した第1の電極１６と同一の材料によって構成されるため詳細な説明を省略する。
【０１５９】
他の形態の表示媒体４０は、背面基板１４、該背面基板１４に間隙を空けて対向する表面基板２２、及び調光層３０を含む、調光単位セル４２を複数含んで構成されている。背面基板１４には、調光層３０及び表面基板２２が積層されて構成されている。
なお、表示媒体１０の第１の電極１６が、ライン状の第１の電極４４として第２の電極２０の調光層３０の外周他端部に設けられており、絶縁層１８を有さず背面基板１４上に直接調光層３０が積層されている以外は、表示媒体４０の構成は、表示媒体１０と同一であるため、詳細な説明を省略する。
【０１６０】
第1の電極４４及び第２の電極２０の線幅（ライン幅）は、特に限定されるものではないが、通常、２μｍ〜１ｍｍ程度である。また、第1の電極４４及び第２の電極２０の積層方向の層厚は、特に限定されるものではないが、通常、１０ｎｍ〜１μｍ程度である。
【０１６１】
次に、図２に示す、本発明における表示媒体４０の調光層３０における、作用の一例を説明する。
【０１６２】
なお、図２に示す例では、図１に示す例と同様に、調光層３０中に含まれる電荷移動性微粒子２６Ａと電荷移動性微粒子２６Ｂの移動度の差が１×１０-6ｃｍ２/Ｖｓ、以上異なるものとして、電荷移動性微粒子２６Ｂの移動度が１×１０-5ｃｍ２/Ｖｓであり、電荷移動性微粒子２６Ａの移動度が１×１０-6ｃｍ２/Ｖｓであるものとして説明する。
【０１６３】
また、図１と同様に、背面基板１４として、上記電荷移動性微粒子２６Ａ及び電荷移動性微粒子２６Ｂ各々の分散時の色とは異なる色に予め着色された着色基板を用いるものとして説明する。
【０１６４】
なお、電荷移動性微粒子２６Ａの分散状態の色、電荷移動性微粒子２６Ｂの分散状態の色、及び背面基板１４の色は、互いに異なり且つ、各々赤（Ｒ）色、緑（Ｇ）色、及び青（Ｂ）色の何れかとなるように構成することが好ましい。このように構成することにより、１つの調光層を有する調光単位セルにより、多色（カラー）表示を行うことが可能となる。
【０１６５】
なお、図２の例では、説明を簡略化するために、電荷移動性微粒子２６Ａ及び電荷移動性微粒子２６Ｂは、同一極性に帯電し、第２の電極２０は電荷移動性微粒子２６の逆極性となるように電圧が印加されるものとして説明する。
【０１６６】
電圧印加部３２によって第1の電極４４及び第２の電極２０に電圧が印加されず、調光層３０内に電界が形成されていない状態では、図２（Ａ）に示すように、調光層３０内に含まれる複数種の電荷移動性微粒子２６Ａ及び電荷移動性微粒子２６Ｂ各々は、共に調光層３０内において一様に分散された状態にある。
【０１６７】
図２（Ａ）に示す状態では、視認方向Ｘから視認されると、電荷移動性微粒子２６Ａの分散状態において発色される色と、電荷移動性微粒子２６Ｂの分散状態において発色される色の加色混合による色が、調光単位セル１２の色として提示される。
【０１６８】
第1の電極４４及び第２の電極２０に電圧が印加されて、電荷移動性微粒子２６Ａより移動度の大きい電荷移動性微粒子２６Ｂを調光層３０内で選択的に移動可能となるような強度の電界が調光層３０内に形成されるように、電圧印加部３２によって調光層３０内に形成される電界強度が調整されると、図２（Ｂ）に示すように、調光層３０内の電荷移動性微粒子２６Ｂが第２の電極２０側に移動する。
【０１６９】
図２（Ｂ）に示す状態では、電荷移動性微粒子２６Ａが調光層３０内で分散状態となっているため、視認方向Ｘから視認されると、電荷移動性微粒子２６Ａの分散状態において発色される色が調光単位セル１２の色として提示される。
【０１７０】
第1の電極４４及び第２の電極２０に電圧が印加されて、電荷移動性微粒子２６Ａ及び電荷移動性微粒子２６Ｂの双方が調光層３０内で移動可能となるような強度の電界が調光層３０内に形成されるように、電圧印加部３２によって調光層３０内に形成される電界強度が調整されると、図２（Ｃ）に示すように、調光層３０内の電荷移動性微粒子２６Ａ及び電荷移動性微粒子２６Ｂ双方が第２の電極２０側に移動する。
【０１７１】
図２（Ｃ）に示す状態では、電荷移動性微粒子２６Ａ及び電荷移動性微粒子２６Ｂが第２の電極２０側に凝集し、視認方向Ｘからは、背面基板１４の色が視認される。このため、調光単位セル４２の色としては、背面基板１４の色が提示される。
【０１７２】
なお、図２（Ａ）〜（Ｃ）では、調光層３０内に電界を形成することによって。第２の電極２０側に電荷移動性微粒子２６Ｂまたは、電荷移動性微粒子２６Ａ及び電荷移動性微粒子２６Ｂ双方が移動する場合を説明したが、第１の電極４４側に移動するように、第１の電極２０及び第２の電極４４に電圧を印加するようにしてもよい。
【０１７３】
上記説明したように、電圧印加部３２の電界付与手段によって調光層３０内に形成される電界強度を調整することにより、２種類の電荷移動性微粒子２６の内、１種類の電荷移動性微粒子２６Ｂを、第２の電極２０側に移動させ、調光層３０内に他の１種類の電荷移動性微粒子２６を分散させた状態とする。
また、電圧印加部３２の電界付与手段によって調光層３０内に形成される電界強度を調整することにより、２種類の電荷移動性微粒子２６の双方を第２の電極２０側に移動させ、背面基板１４の色が視認されるようにする。
【０１７４】
このように、２種類の電荷移動性微粒子２６の内の特定種類の電荷移動性微粒子２６のみを凝集状態とし、その他の種類の電荷移動性微粒子２６を調光層３０内で分散状態とすることにより、調光層３０内に分散された各種類の電荷移動性微粒子２６の分散状態において発色する色を、調光単位セル４２または調光単位セル１２の色として表示することができ、調光層３０を有する調光単位セル４２または調光単位セル１２において、多色（カラー）表示を行うことが可能となる。
【０１７５】
また、上記調光単位セル１２、または調光単位セル４２を、表示媒体１０、または表示媒体４０に画像を表示するときの該画像の各画素に対応して複数設けることによって、1画素において、多色（フルカラー）表示を行う事が可能となる。
【０１７６】
なお、図１及び図２では、調光層３０内に、種類毎に移動度及び分散状態において発色された色のことなる２種類の電荷移動性微粒子２６を含有する場合を説明したが、種類毎に分散状態において発色される色及び移動度が異なる電荷移動性微粒子であればよく、３種類以上の電荷移動性微粒子２６を含有するようにしてもよい。
【０１７７】
例えば、３種類の電荷移動性微粒子２６を調光層３０内に含有する場合には、電荷移動性微粒子２６として、例えば、移動度の最も近い種類毎に移動度が１×１０-6ｃｍ２/Ｖｓ以上異なり、且つ分散状態において発色する色が、赤（Ｒ）色、緑（Ｇ）色、及び青（Ｂ）色の何れかとなるように構成することが好ましい。このように構成することにより、１つの調光層３０を有する調光単位セル４２または調光単位セル１２において、多色（カラー）表示を行うことが可能となる。
【０１７８】
具体的には、図３（Ａ）に示すように、表示媒体５０は、背面基板１４、該背面基板１４に間隙を空けて対向する表面基板２２、及び調光層３１を含む調光単位セル５２により構成されている。
【０１７９】
背面基板１４には、第1の電極１６、絶縁層１８、及び調光層３１が順に積層されて構成されている。また、調光層３１の外周端部には、第２の電極２０が設けられている。
【０１８０】
調光層３１は、絶縁層１８、間隙部材２４、及び表面基板２２によって囲まれることによって形成された領域であり、分散状態において発色される色及び移動度の異なる３種類の電荷移動性微粒子２６として、電荷移動性微粒子２６Ａ、電荷移動性微粒子２６Ｂ、及び電荷移動性微粒子２６Ｃと、絶縁性液体２８を含んで構成されている。
【０１８１】
なお、図３（Ａ）〜（Ｄ）に示す表示媒体５０は、図１（Ａ）〜（Ｃ）に示す表示媒体１０では、調光層３０内に２種類の電荷移動性微粒子２６Ａ及び電荷移動性微粒子２６Ｂが含まれているのに対し、調光層３０に換えて調光層３１を有し、該調光層３１内に３種類の電荷移動性微粒子２６（２６Ａ、２６Ｂ、及び２６Ｃ）を含む構成以外は同一構成であるため、詳細な説明を省略する。
【０１８２】
次に、図３に示す、本発明における表示媒体５０の調光層３１における、作用の一例を説明する。
【０１８３】
なお、図３に示す例では、調光層３１中に含まれる３種類の電荷移動性微粒子２６Ａ、電荷移動性微粒子２６Ｂ、及び電荷移動性微粒子２６Ｃの内、電荷移動性微粒子２６Ｂ及び電荷移動性微粒子２６Ｃが、マイナスに帯電し、電荷移動性微粒子２６Ａがプラスに帯電しているものとして説明する。
【０１８４】
また、電荷移動性微粒子２６Ｂの移動度が５×１０-6ｃｍ２/Ｖｓであり、電荷移動性微粒子２６Ｃの移動度が１×１０-6ｃｍ２/Ｖｓであり、電荷移動性微粒子２６Ａの移動度が９×１０-6ｃｍ２/Ｖｓであるものとして説明する。
【０１８５】
電圧印加部３２によって第1の電極１６及び第２の電極２０に電圧が印加されず、調光層３１内に電界が形成されていない状態では、図３（Ａ）に示すように、調光層３１内に含まれる３種類の電荷移動性微粒子２６Ａ、電荷移動性微粒子２６Ｂ、及び電荷移動性微粒子２６Ｃ各々は、共に調光層３１内において一様に分散された状態にある。
【０１８６】
図３（Ａ）に示す状態では、視認方向Ｘから視認されると、電荷移動性微粒子２６Ａの分散状態において発色される色と、電荷移動性微粒子２６Ｂの分散状態において発色される色、及び電荷移動性微粒子２６Ｃの分散状態において発色される色の加色混合による色が、調光単位セル１２の色として提示される。
すなわち、図３（Ａ）の状態では、赤（Ｒ）色、緑（Ｇ）色、及び青（Ｂ）色の加色混合による白色が調光単位セル１２の色として提示される。
【０１８７】
第1の電極１６及び第２の電極２０に電圧が印加されて、電荷移動性微粒子２６Ｂを調光層３１内で選択的に移動可能となるような強度の電界が調光層３０内に形成されるように、電圧印加部３２によって調光層３１内に形成される電界強度が調整されると共に、第２の電極２０側がプラス極となるように第１の電極１６及び第２の電極２０に電圧が印加されると、図３（Ｂ）に示すように、調光層３１内の電荷移動性微粒子２６Ｂが第２の電極２０側に移動する。
【０１８８】
図３（Ｂ）に示す状態では、電荷移動性微粒子２６Ａ及び電荷移動性微粒子２６Ｃが調光層３１内で分散状態となっているため、視認方向Ｘから視認されると、電荷移動性微粒子２６Ａの分散状態において発色される色（青（Ｂ）色）と、電荷移動性微粒子２６Ｃの分散状態において発色される色（緑（Ｇ）色）と、の加色混合によるシアン（Ｃ）色が調光単位セル１２の色として提示される。
【０１８９】
第1の電極１６及び第２の電極２０に電圧が印加されて、電荷移動性微粒子２６Ｂ及び電荷移動性微粒子２６Ｃの双方が調光層３０内で移動可能となるような強度の電界が調光層３０内に形成されるように、電圧印加部３２によって調光層３１内に形成される電界強度が調整されると共に、第２の電極２０側がプラス極となるように第１の電極１６及び第２の電極２０に電圧が印加されると、図３（Ｃ）に示すように、調光層３１内の電荷移動性微粒子２６Ｂ及び電荷移動性微粒子２６Ｃが第２の電極２０側に移動する。
【０１９０】
図３（Ｃ）に示す状態では、電荷移動性微粒子２６Ａが調光層３１内で分散状態となっているため、視認方向Ｘから視認されると、電荷移動性微粒子２６Ａの分散状態において発色される色（青（Ｂ）色）が調光単位セル１２の色として提示される。
【０１９１】
一方、第1の電極１６及び第２の電極２０に電圧が印加されて、電荷移動性微粒子２６Ａを調光層３１内で選択的に移動可能となるような強度の電界が調光層３０内に形成されるように、電圧印加部３２によって調光層３１内に形成される電界強度が調整されると共に、第２の電極２０側がマイナス極となるように第１の電極１６及び第２の電極２０に電圧が印加されると、図３（Ｄ）に示すように、調光層３１内の電荷移動性微粒子２６Ａが第２の電極２０側に移動する。
【０１９２】
図３（Ｄ）に示す状態では、電荷移動性微粒子２６Ｂ及び電荷移動性微粒子２６Ｃが調光層３１内で分散状態となっているため、視認方向Ｘから視認されると、電荷移動性微粒子２６Ｂの分散状態において発色される色（赤（Ｒ）色）と、電荷移動性微粒子２６Ｃの分散状態において発色される色（緑（Ｇ）色）と、の加色混合によるイエロー（Ｙ）色が調光単位セル１２の色として提示される。
【０１９３】
上記説明したように、電圧印加部３２によって電界付与手段によって調光層３１内に形成される電界強度を調整することにより、３種類の電荷移動性微粒子２６の内、１種類の電荷移動性微粒子２６を第２の電極２０側に移動させ、調光層３０内に他の２種類の電荷移動性微粒子２６を分散させた状態とする。
【０１９４】
このように、複数種類の電荷移動性微粒子２６の内の特定種類の電荷移動性微粒子２６のみを凝集状態とし、その他の種類の電荷移動性微粒子２６を調光層３１内で分散状態とすることにより、調光層３１内に分散された各種類の電荷移動性微粒子の分散状態において発色する色の加色混合による色を、調光単位セル５２の色として表示することができ、１つの調光層３１を有する調光単位セル５２において、多色（カラー）表示を行うことが可能となる。
【０１９５】
また、上記調光単位セル５２を、表示媒体５０に画像を表示するときの該画像の各画素に対応して設けることによって、1画素において、多色（フルカラー）表示を行う事が可能となる。
【０１９６】
なお、本発明の表示媒体は、複数の、上記説明した調光単位セル１２、調光単位セル４２、または調光単位セル５２各々を、表示媒体に画像を表示したときの各画素に対応して背面基板１４が同一基板となるように、背面基板の基板面に沿った方向に配列されて構成されるようにしてもよい。
【０１９７】
具体的には、図５に示すように、表示媒体６０を、図１に示した調光単位セル１２を背面基板１４の基板面に沿った方向に、絶縁層１８を介して配列させた構成としてもよい。なお、図５では、図示を省略したが、各調光単位セル１２の第1の電極１６及び第２の電極２０各々に電圧印加可能に電圧印加部３２が接続されているものとする。
【０１９８】
また、本発明の表示媒体は、上記説明した調光単位セル１２、調光単位セル４２、または調光単位セル５２を、表示媒体７０に画像を表示したときの各画素に対応して、画素毎に複数積層された構成としてもよい。
【０１９９】
具体的には、図４に示すように、表示媒体７０を、図１に示した調光単位セル１２を背面基板１４に積層された構成としてもよい。
【０２００】
また、図４に示す、図１に示した調光単位セル１２を背面基板１４に積層された構成を画像の１画素とし、該積層構成を背面基板の基板面に沿った方向に配列させて構成するようにしてもよい。
【０２０１】
なお、図５及び図４では、調光単位セル１２毎に電圧印加部３２が設けられる場合を説明したが、表示媒体７０及び表示媒体６０について１つの電圧印加部を設けるようにし、該電圧印加部により、各表示媒体７０及び表示媒体６０に含まれる複数の調光単位セル１２各々毎に、電圧印加が制御されるようにすればよい。
【０２０２】
このように調光単位セル１２を積層された構成することにより、本発明の表示媒体について、１画素毎に高解像度でフルカラー表示を可能とすることができる。
【０２０３】
以上説明したように、本発明の表示媒体によれば、種類毎に移動度及び分散状態において異なる発色性を呈する２種類以上の電荷移動性微粒子を調光層に含むことにより、調光層内に同一強度の電界が形成されたときに、移動度の大きい電荷移動性微粒子は、移動度の小さい電荷移動性微粒子に比べて高速に調光層内を移動する。
このため、同一の調光層内に、電界強度に応じて移動しやすい電荷移動性微粒子と移動しにくい電荷移動性微粒子とを含有することで、電界強度を変更して選択的に電荷移動性微粒子を移動させることにより、調光層内に分散させる電荷移動性微粒子を調製することができ、本発明の表示媒体を、高解像度でフルカラー表示が可能な表示媒体とすることができる。
【０２０４】
具体的には、電圧印加部３２の電界付与手段によって調光層内に形成される電界強度を調整することにより、複数種類の電荷移動性微粒子２６の内、１種類以上の電荷移動性微粒子２６を第２の電極２０側に移動させ、調光層３０内に分散させる電荷移動性微粒子２６の種類を調整する。
このように、複数種類の電荷移動性微粒子２６の内の特定種類の電荷移動性微粒子２６のみを凝集状態とし、その他の種類の電荷移動性微粒子２６を調光層内で分散状態とすることにより、調光層内に分散された各種類の電荷移動性微粒子の分散状態において発色する色の加色混合による色を、調光単位セルの色として表示することができ、調光層を有する調光単位セルにおいて、多色（カラー）表示を行うことが可能となる。
また、該調光単位セルを１画素に対応して設けることで、１画素における多色化（カラー化）が可能となる。
【実施例】
【０２０５】
以下、本発明を、実施例を挙げてさらに具体的に説明する。但し、これら各実施例は、本発明を制限するものではない。
【０２０６】
（実施例１）
本発明の表示媒体１０の一例を、図１を参考に説明する。
まず、厚さ２００μｍのポリエチレンテレフタレート（ＰＥＴ）からなる背面基板１４上に第１の電極１６としてＩＴＯをスパッタリング法により５０ｎｍの厚さで成膜し、ライン状にパターンニングした（線幅：３００μｍ）。次に、絶縁層１８としてアクリル樹脂層（厚さ：0．１μｍ）を形成した。
次に、第２の電極２０としてアルミニウムを真空蒸着法により５０nmの厚さで成膜し、フォトリソグラフィー法、及びドライエッチンング法によりライン状にパターンニングした。線幅はおよそ３０μｍとした。
【０２０７】
続いて、光感光性ポリイミドワニスを用いて隔壁の為の層を塗布したのち、露光、及びウエットエッチングを行うことにより高さ５０μｍ幅２０μｍの間隙部材２４を形成した。
前記間隙部材２４と表面基板２２との接合面に熱融着性の接着層を形成した後、間隙部材２４内に、下記２種類の粒子を含む液体としての蒸留水２８を充填した後、ＰＥＴよりなる表面基板２２に熱をかけて張り合わせて表示媒体１０を作製した（図1参照。）。
【０２０８】
（金コロイド粒子２６Ａの調製）
1wt%塩化金酸１mlと蒸留水７９mlの混合溶液を６０℃に保ち、1wt%クエン酸４mlと1wt%タンニン酸４mlの混合溶液を攪拌しながら加えた。その後、100℃で10分間加熱した後、金濃度として0.1wt%まで濃縮し、金コロイド粒子の分散した水溶液を調製した。このようにして調製した金コロイド粒子は、体積平均粒子径10nm、移動度1.1×10-6ｃｍ２/Vs、分散状態における色は赤色を示していた。
【０２０９】
（金コロイド粒子２６Ｂの調製）
1wt%塩化金酸１mlと蒸留水７９mlの混合溶液を６０℃に保ち、1wt%クエン酸４mlと0.1wt%タンニン酸４mlの混合溶液を攪拌しながら加えた。その後、100℃で30分間加熱した後、金濃度として0.1wt%まで濃縮し、金コロイド粒子の分散した水溶液を調製した。このようにして調製した金コロイド粒子は、体積平均粒子径35nm、移動度5.1×10-6ｃｍ２/Vs、分散状態における色は青色を示していた。
【０２１０】
すなわち、金コロイド粒子２６Ａと、金コロイド粒子２６Ｂとの移動度の差は、４×１０−６ｃｍ２／Ｖｓであった。
【０２１１】
なお、金コロイド粒子２６Ａ及び金コロイド粒子２６Ｂは、調光層３０内に封入された状態において、双方ともマイナスに帯電されていた。
【０２１２】
各粒子の移動度は、各粒子を種類毎に調光層３０内に封入して上記表示媒体１０を作製し、該表示媒体１０の第１の電極１６及び第２の電極２０に、３Ｖの電圧を印加したときの粒子の移動に伴う色変化を、キーエンス社製VHX-200を用いて観察して求めた。
【０２１３】
このようにして作製した表示媒体１０においては、第１の電極１６及び第２の電極２０に電圧が印加されていない状態では、図１（Ａ）に示すように、金コロイド粒子２６Ａ及び金コロイド粒子２６Ｂは、分散状態にあるため、視認方向Ｘから視認されると、金コロイド粒子２６Ａの分散状態において発色される赤色と、金コロイド粒子２６Ｂの分散状態において発色される青色と、の加色混合による色（紫色）が、表示媒体１０の色として視認された。
【０２１４】
この表示媒体１０の第１の電極１６と第２の電極２０とに、移動度の大きい金コロイド粒子２６Ｂが第２の電極２０側へ移動し、且つ金コロイド粒子２６Ａの第２の電極２０側への移動が困難な程度の電圧２Ｖを印加した。なお、このとき、第1の電極１６がマイナスとなるように電圧を印加した。
このような電圧値の電圧を、第１の電極１６及び第２の電極２０と、に印加すると、調光層３０内の金コロイド粒子２６Ｂが第２の電極２０側へ移動し、金コロイド粒子２６Ａが調光層３０内に分散された状態が観察された（図１（Ｂ）参照）。
これにより、表示媒体１０では、金コロイド粒子２６Ａの分散状態において発色される色（赤色）が観察された。
【０２１５】
さらに、この表示媒体１０に、金コロイド粒子２６Ｂ及び金コロイド粒子２６Ａの双方の粒子の全てが第２の電極２０側に移動するような電圧３Ｖを印加した。なお、このとき、第1の電極１６がマイナスとなるように電圧を印加した。
このような電圧値の電圧を、第１の電極１６及び第２の電極２０に印加すると、調光層３０内の金コロイド粒子２６Ｂ、及び金コロイド粒子２６Ａの双方の、第２の電極２０側への移動が観察された。これにより、透明な絶縁層１８及び第１の電極１６を透して白色の背面基板１４の色（白色）が現れ、白色が、表示媒体１０の色として観察された。
【０２１６】
なお、このような背面基板１４の色を表示した状態の表示素子の第１の電極１６及び第２の電極２０に、交流電圧を印加することにより、金コロイド粒子２６Ｂ及び金コロイド粒子２６Ａは、分散状態に戻り、金コロイド粒子２６Ｂ及び金コロイド粒子２６Ａの分散状態において発色する色の加色混合による色（紫色）が表示された。
【０２１７】
（実施例２）
実施例２では、実施例１と同様に、本発明の表示媒体１０の一例を、図１を参考に説明する。なお、実施例１とは、調光層３０内に含まれる金属コロイド粒子の移動度の差が異なる（１×１０−６ｃｍ２／Ｖｓ）である場合を説明する。
【０２１８】
実施例２では、実施例１と同様に、厚さ２００μｍのポリエチレンテレフタレート（ＰＥＴ）からなる背面基板１４上に第１の電極１６としてＩＴＯをスパッタリング法により５０ｎｍの厚さで成膜し、ライン状にパターンニングした（線幅：３００μｍ）。次に、絶縁層１８としてアクリル樹脂層（厚さ：0．１μｍ）を形成した。
次に、第２の電極２０としてアルミニウムを真空蒸着法により５０nmの厚さで成膜し、フォトリソグラフィー法、及びドライエッチンング法によりライン状にパターンニングした。線幅はおよそ３０μｍとした。
【０２１９】
続いて、光感光性ポリイミドワニスを用いて隔壁の為の層を塗布したのち、露光、及びウエットエッチングを行うことにより高さ５０μｍ幅２０μｍの間隙部材２４を形成した。
【０２２０】
前記間隙部材２４と表面基板２２との接合面に熱融着性の接着層を形成した後、間隙部材２４内に、下記２種類の粒子を含む絶縁性液体としての蒸留水２８を充填した後、ＰＥＴよりなる表面基板２２に熱をかけて張り合わせて表示媒体１０を作製した（図1参照。）。
【０２２１】
（金コロイド粒子２６Ａの調製）
実施例１にて調整した金コロイド粒子２６Ａに、金コロイド粒子に対して０．３ｗｔ％となるように、ラウリルトリメチルアンモニウム塩を加えて撹拌することにより調整した金コロイド粒子を実施例２の金コロイド粒子２６Ａとした。このようにして調製した金コロイド粒子２６Ａは、体積平均粒子径10nm、移動度４×１０-６ｃｍ２/Vs、分散状態における色は赤色を示していた。
【０２２２】
（金コロイド粒子２６Ｂの調製）
実施例１と同様にして調整した金コロイド粒子２６Ｂを使用した。この金コロイド粒子２６Ｂは、体積平均粒子径35nm、移動度5×10-6ｃｍ２/Vs、分散状態における色は青色を示していた。
【０２２３】
すなわち、金コロイド粒子２６Ａと、金コロイド粒子２６Ｂとの移動度の差は、１×１０−６ｃｍ２／Ｖｓであった。
【０２２４】
なお、金コロイド粒子２６Ａ及び金コロイド粒子２６Ｂは、調光層３０内に封入された状態において、双方ともマイナスに帯電されていた。
【０２２５】
このようにして作製した表示媒体１０においては、第１の電極１６及び第２の電極２０に電圧が印加されていない状態では、図１（Ａ）に示すように、金コロイド粒子２６Ａ及び金コロイド粒子２６Ｂは、分散状態にあるため、視認方向Ｘから視認されると、金コロイド粒子２６Ａの分散状態において発色される赤色と、金コロイド粒子２６Ｂの分散状態において発色される青色と、の加色混合による色（紫色）が、表示媒体１０の色として観察された。
【０２２６】
この表示媒体１０に、移動度の大きい金コロイド粒子２６Ｂが第２の電極２０側へ移動し、且つ金コロイド粒子２６Ａの第２の電極２０側への移動が困難な程度の電圧２Ｖを印加した。なお、このとき、第1の電極１６がマイナスとなるように電圧を印加した。
このような電圧値の電圧を、第１の電極１６及び第２の電極２０に印加すると、調光層３０内の金コロイド粒子２６Ｂが第２の電極２０側へ移動し、金コロイド粒子２６Ａが調光層３０内に分散された状態が観察された（図１（Ｂ）参照）。これにより、表示媒体１０では、金コロイド粒子２６Ａの分散状態において発色される色（赤色）が観察された。
【０２２７】
さらに、この表示媒体１０に、金コロイド粒子２６Ｂ及び金コロイド粒子２６Ａの双方の粒子の全てが第２の電極２０側に移動するような電圧３Ｖを印加した。なお、このとき、第1の電極１６がマイナスとなるように電圧を印加した。
このような電圧値の電圧を、第１の電極１６及び第２の電極２０に印加すると、調光層３０内の金コロイド粒子２６Ｂ、及び金コロイド粒子２６Ａの双方の、第２の電極２０側への移動が観察された。これにより、透明な絶縁層１８及び第１の電極１６を透して白色の背面基板１４の色（白色）が現れ、表示素子は白色表示として観察された。
【０２２８】
なお、このような背面基板１４の色を表示した状態の表示素子の第１の電極１６及び第２の電極２０に、交流電圧を印加することにより、金コロイド粒子２６Ｂ及び金コロイド粒子２６Ａは、分散状態に戻り、金コロイド粒子２６Ｂ及び金コロイド粒子２６Ａの分散状態において発色する色の加色混合による色（紫色）が表示された。
【０２２９】
（参考例３）
参考例３では、実施例１と同様に、本発明の表示媒体１０の一例を、図１を参考に説明する。なお、参考例３とは、調光層３０内に含まれる金属コロイド粒子の移動度の差が、０．８×１０−６ｃｍ２／Ｖｓである場合を説明する。
【０２３０】
参考例３では、実施例１と同様に、厚さ２００μｍのポリエチレンテレフタレート（ＰＥＴ）からなる背面基板１４上に第１の電極１６としてＩＴＯをスパッタリング法により５０ｎｍの厚さで成膜し、ライン状にパターンニングした（線幅：３００μｍ）。次に、絶縁層１８としてアクリル樹脂層（厚さ：0．１μｍ）を形成した。
次に、第２の電極２０としてアルミニウムを真空蒸着法により５０nmの厚さで成膜し、フォトリソグラフィー法、及びドライエッチンング法によりライン状にパターンニングした。線幅はおよそ３０μｍとした。
【０２３１】
続いて、光感光性ポリイミドワニスを用いて隔壁の為の層を塗布したのち、露光、及びウエットエッチングを行うことにより高さ５０μｍ幅２０μｍの間隙部材２４を形成した。
【０２３２】
前記間隙部材２４と表面基板２２との接合面に熱融着性の接着層を形成した後、間隙部材２４内に、下記２種類の粒子を含む絶縁性液体としての蒸留水２８を充填した後、ＰＥＴよりなる表面基板２２に熱をかけて張り合わせて表示媒体１０を作製した（図1参照。）。
【０２３３】
（金コロイド粒子２６Ａの調製）
実施例１にて調整した金コロイド粒子２６Ａに、金コロイド粒子に対して０．６ｗｔ％となるように、ラウリルトリメチルアンモニウム塩を加えて撹拌することにより調整した金コロイド粒子を比較例1の金コロイド粒子２６Ａとした。このようにして調製した金コロイド粒子は、体積平均粒子径10nm、移動度4.2×10-6ｃｍ２/Vs、分散状態における色は赤色を示していた。
【０２３４】
（金コロイド粒子２６Ｂの調製）
実施例１と同様にして調整した金コロイド粒子26Ｂを使用した。この金コロイド粒子は、体積平均粒子径35nm、移動度5×10-6ｃｍ２/Vs、分散状態における色は青色を示していた。
【０２３５】
すなわち、金コロイド粒子２６Ａと、金コロイド粒子２６Ｂとの移動度の差は、０．８×１０−６ｃｍ２／Ｖｓであった。
【０２３６】
なお、金コロイド粒子２６Ａ及び金コロイド粒子２６Ｂは、調光層３０内に封入された状態において、双方ともマイナスに帯電されていた。
【０２３７】
このようにして作製した表示媒体１０においては、第１の電極１６及び第２の電極２０に電圧が印加されていない状態では、図１（Ａ）に示すように、金コロイド粒子２６Ａ及び金コロイド粒子２６Ｂは、分散状態にあるため、視認方向Ｘから視認されると、金コロイド粒子２６Ａの分散状態において発色される赤色と、コロイド粒子２６Ｂの分散状態において発色される青色と、の加色混合による色（紫色）が、表示媒体１０の色として観察された。
【０２３８】
この表示媒体１０の第１の電極１６と第２の電極２０に１．５Ｖの電圧を印加した。なお、このとき、第1の電極１６がマイナスとなるように電圧を印加した。
このような電圧値の電圧を、第１の電極１６及び第２の電極２０に印加すると、金コロイド粒子２６Ａも金コロイド粒子２６Ｂも、分散状態を保持したままであり、表示媒体１０の色は変化が見られなかった。
【０２３９】
さらに、この表示媒体１０の第１の電極１６と第２の電極２０に２Ｖの電圧を印加した。なお、このとき、第1の電極１６がマイナスとなるように電圧を印加した。
このような電圧値の電圧を、第１の電極１６及び第２の電極２０に印加すると、調光層３０内の金コロイド粒子２６Ｂ、及び金コロイド粒子２６Ａの双方の、第２の電極２０側への移動が観察された。これにより、透明な絶縁層１８及び第１の電極１６を透して白色の背面基板１４の色（白色）が現れ、表示素子は白色表示として観察された。
（実施例４）
実施例１、２及び参考例３には、調光層３０内に２種類の金属コロイド粒子が含まれる場合についても実施例を示したが、実施例４では、調光層３０内に３種類の金属コロイド粒子が含まれる場合を説明する。
【０２４０】
実施例４では、本発明の表示媒体５０の一例を、図３を参考に説明する。
【０２４１】
実施例４では、厚さ２００μｍのポリエチレンテレフタレート（ＰＥＴ）からなる背面基板１４上に第１の電極１６としてＩＴＯをスパッタリング法により５０ｎｍの厚さで成膜し、ライン状にパターンニングした（線幅：３００μｍ）。次に、絶縁層１８としてアクリル樹脂層（厚さ：0．１μｍ）を形成した。
次に、第２の電極２０としてアルミニウムを真空蒸着法により５０nmの厚さで成膜し、フォトリソグラフィー法、及びドライエッチンング法によりライン状にパターンニングした。線幅はおよそ３０μｍとした。
【０２４２】
続いて、光感光性ポリイミドワニスを用いて隔壁の為の層を塗布したのち、露光、及びウエットエッチングを行うことにより高さ５０μｍ幅２０μｍの間隙部材２４を形成した。
前記間隙部材２４と表面基板２２との接合面に熱融着性の接着層を形成した後、間隙部材２４内に、下記３種類の粒子を含む絶縁性液体としての蒸留水２８を充填した後、ＰＥＴよりなる表面基板２２に熱をかけて張り合わせて表示媒体５０を作製した（図1参照。）。
【０２４３】
（金コロイド粒子２６Ａの調製）
1wt%塩化金酸１mlと蒸留水７９mlの混合溶液を６０℃に保ち、0.005wt%クエン酸４mlと1wt%タンニン酸４mlの混合溶液を攪拌しながら加えた。その後、ラウリル硫酸エステル
ナトリウムを金コロイド粒子に対して0.6ｗｔ％となるように加えて、100℃で30分間加熱した後、金濃度として0.1wt%まで濃縮し、金コロイド粒子の分散した水溶液を調製した。このようにして調製した金コロイド粒子は、体積平均粒子径50nm、移動度3.0×10-6ｃｍ２/Vs、分散状態における色は緑色を示していた。
【０２４４】
（金コロイド粒子２６Ｂの調製）
実施例１にて調整した金コロイド粒子26Ｂを実施例４では金コロイド粒子２６Ｂとして使用。この金コロイド粒子は、体積平均粒子径35nm、移動度5.1×10-6ｃｍ２/Vs、分散状態における色は青色を示していた。
【０２４５】
（金コロイド粒子２６Ｃの調製）
実施例１にて調整した金コロイド粒子26Ａを実施例４では金コロイド粒子２６Ｃとして使用。この金コロイド粒子は、体積平均粒子径10nm、移動度1.1×10-6ｃｍ２/Vs、分散状態における色は赤色を示していた。
【０２４６】
なお、金コロイド粒子２６Ａ、金コロイド粒子２６Ｂ、及び金コロイド粒子２６Ｃは、調光層３０内に封入された状態において、金コロイド粒子２６Ｂ、及び金コロイド粒子２６Ｃが、マイナスに帯電し、金コロイド粒子２６Ａがプラスに帯電していた。
【０２４７】
このようにして作製した表示媒体５０においては、第１の電極１６及び第２の電極２０に電圧が印加されていない状態では、図３（Ａ）に示すように、金コロイド粒子２６Ａ、金コロイド粒子２６Ｂ、及び金コロイド粒子２６Ｃは、分散状態にあるため、視認方向Ｘから視認されると、金コロイド粒子２６Ａの分散状態において発色される緑色と、金コロイド粒子２６Ｂの分散状態において発色される青色と、金コロイド粒子２６Ｃの分散状態において発色される青色と、の３色の加色混合による色が、表示媒体５０の色として視認された。
【０２４８】
この表示媒体５０に、３種の金属コロイド粒子の内、移動度の最も大きい金コロイド粒子２６Ｂが第２の電極２０側へ移動し、且つ金コロイド粒子２６Ａ及び金コロイド粒子２６Ｃの第２の電極２０側への移動が困難な程度の電界が形成されるように、第１の電極１６と第２の電極２０に２Ｖの電圧を印加した。なお、このとき、第1の電極１６がマイナスとなるように電圧を印加した。
【０２４９】
このような電圧値の電圧を、第１の電極１６及び第２の電極２０に印加すると、調光層３０内の金コロイド粒子２６Ｂが第２の電極２０側へ移動し、金コロイド粒子２６Ａ及び金コロイド粒子２６Ｃが調光層３０内に分散された状態が観察された（図３（Ｂ）参照）。
これにより、表示媒体５０では、金コロイド粒子２６Ｃの分散状態において発色される色である赤色と、金コロイド粒子２６Ａの分散状態において発色される色である緑色の加色混合による黄色が観察された。
【０２５０】
さらに、この表示媒体１０に、金コロイド粒子２６Ｂ及び金コロイド粒子２６Ｃの双方の粒子が第２の電極２０側に移動するような電界が調光層３０内に形成されるように、第１の電極１６と第２の電極２０に３Ｖの電圧を印加した。なお、このとき、第1の電極１６がマイナスとなるように電圧を印加した。
このような電圧値の電圧を、第１の電極１６及び第２の電極２０に印加すると、調光層３０内の金コロイド粒子２６Ｂ、及び金コロイド粒子２６Ｃの双方の、第２の電極２０側への移動が観察された。これにより、調光層３０内には、金コロイド粒子２６Ａが分散された状態となり、金コロイド粒子２６Ａの分散状態において発色される色（緑色）が、表示媒体５０の色として観察された。
【０２５１】
一方、この表示媒体１０に、金コロイド粒子２６Ａが第２の電極２０側に移動するような電界が調光層３０内に形成されるように、第１の電極１６と第２の電極２０に２．５Ｖの電圧を印加した。なお、このとき、第1の電極１６がプラスとなるように電圧を印加した。
このような電圧値の電圧を、第１の電極１６及び第２の電極２０に印加すると、調光層３０内の金コロイド粒子２６Ａの電極２０側への移動が観察された。これにより、調光層３０内には、金コロイド粒子２６Ｂ及び金コロイド粒子２６Ｃが分散された状態となり、金コロイド粒子２６Ｂの分散状態において発色される色（青色）と、金コロイド粒子２６Ｃの分散状態において発色される色（赤色）と、の加色混合による色（紫色）が、表示媒体５０の色として観察された。
【０２５２】
（実施例５）
実施例１〜実施例４には、調光層３０内に含有されるコロイド粒子は、金コロイド粒子である場合を説明したが、実施例５では、調光層３０内に含まれるコロイド粒子が銀コロイド粒子である場合を説明する。
【０２５３】
実施例５では、実施例２と同様に、本発明の表示媒体１０の一例を、図１を参考に説明する。
なお、実施例２とは、調光層３０内に含まれる金属コロイド粒子の金属種が異なる場合を説明する。
実施例５では、厚さ２００μｍのポリエチレンテレフタレート（ＰＥＴ）からなる背面基板１４上に第１の電極１６としてＩＴＯをスパッタリング法により５０ｎｍの厚さで成膜し、ライン状にパターンニングした（線幅：３００μｍ）。次に、絶縁層１８としてアクリル樹脂層（厚さ：0.1μｍ）を形成した。
次に、第２の電極２０としてアルミニウムを真空蒸着法により５０nmの厚さで成膜し、フォトリソグラフィー法、及びドライエッチンング法によりライン状にパターンニングした。線幅はおよそ３０μｍとした。
【０２５４】
続いて、光感光性ポリイミドワニスを用いて隔壁の為の層を塗布したのち、露光、及びウエットエッチングを行うことにより高さ５０μｍ幅２０μｍの間隙部材２４を形成した。
前記間隙部材２４と表面基板２２との接合面に熱融着性の接着層を形成した後、間隙部材２４内に、下記２種類の粒子を含む蒸留水２８を充填した後、ＰＥＴよりなる表面基板２２に熱をかけて張り合わせて表示媒体１０を作製した（図1参照。）。
【０２５５】
（銀コロイド粒子２６Ａの調製）
２−エチルヘキシル酸銀のシクロヘキサン溶液（0.05wt%）の１０mlに、ドデシル硫酸ナトリウムのエタノール溶液(0.5wt%)を５ml加えて撹拌した後、アスコルビン酸のエタノール溶液（0.02wt%）を５ml加え、５０℃で１０分間加熱した。このようにして調整した銀コロイド粒子を実施例５の銀コロイド粒子２６Ａとした。このようにして調製した銀コロイド粒子は、体積平均粒子径５nm、移動度４.２×10-6ｃｍ２/Vs、分散状態における色は黄色を示していた。
【０２５６】
（銀コロイド粒子２６Ｂの調製）
２−エチルヘキシル酸銀のシクロヘキサン溶液（0.05wt%）の１０mlに、ドデシル硫酸ナトリウムのエタノール溶液(0.05wt%)を５ml加えて撹拌した後、アスコルビン酸のエタノール溶液（0.1wt%）を５ml加え、５０℃で３０分間加熱した。このようにして調整した銀コロイド粒子を実施例＊＊の銀コロイド粒子26Bとした。このようにして調製した銀コロイド粒子は、体積平均粒子径４０nm、移動度５.２×10-6ｃｍ２/Vs、分散状態における色は赤色を示していた。
【０２５７】
すなわち、銀コロイド粒子２６Ａと、銀コロイド粒子２６Ｂとの移動度の差は、１．０×１０−６ｃｍ２／Ｖｓであった。
【０２５８】
なお、銀コロイド粒子２６Ａ及び銀コロイド粒子２６Ｂは、調光層３０内に封入された状態において、双方ともプラスに帯電されていた。
【０２５９】
このようにして作製した表示媒体１０においては、第１の電極１６及び第２の電極２０に電圧が印加されていない状態では、図１（Ａ）に示すように、銀コロイド粒子２６Ａ及び  銀コロイド粒子２６Ｂは、分散状態にあるため、視認方向Ｘから視認されると、銀コロイド粒子２６Ａの分散状態において発色される黄色と、コロイド粒子２６Ｂの分散状態において発色される赤色との混合による色（橙色）が、表示媒体１０の色として観察された。
【０２６０】
この表示媒体１０に、移動度の大きい銀コロイド粒子２６Ｂが第２の電極２０側へ移動し、且つ    銀コロイド粒子２６Ａの第２の電極２０側への移動が困難な程度の電圧2Ｖを印加した。なお、このとき、第1の電極１６がプラスとなるように電圧を印加した。
【０２６１】
このような電圧値の電圧を、第１の電極１６及び第２の電極２０に印加すると、調光層３０内の銀コロイド粒子２６Ｂが第２の電極２０側へ移動し、銀コロイド粒子２６Ａが調光層３０内に分散された状態が観察された（図１（Ｂ）参照）。これにより、表示媒体１０では、銀コロイド粒子２６Ａの分散状態において発色される色（黄色）が観察された。
【０２６２】
さらに、この表示媒体１０に、銀コロイド粒子２６Ｂ及び銀コロイド粒子２６Ａの双方の粒子の全てが第２の電極２０側に移動するような電圧３Ｖを印加した。なお、このとき、第1の電極１６がプラスとなるように電圧を印加した。
このような電圧値の電圧を、第１の電極１６及び第２の電極２０に印加すると、調光層３０内の銀コロイド粒子２６Ｂ、及び銀コロイド粒子２６Ａの双方の、第２の電極２０側への移動が観察された。これにより、透明な絶縁層１８及び第１の電極１６を透して白色の背面基板１４の色（白色）が現れ、表示素子は白色表示として観察された。
【０２６３】
なお、このような背面基板１４の色を表示した状態の表示素子の第１の電極１６及び第２の電極２０に、交流電圧を印加することにより、銀コロイド粒子２６Ｂ及び銀コロイド粒子２６Ａは、分散状態に戻り、銀コロイド粒子２６Ｂ及び銀コロイド粒子２６Ａの分散状態において発色する色（橙色）が表示された。
【図面の簡単な説明】
【０２６４】
【図１】本発明の表示媒体について、調光層に２種類の電荷移動性微粒子が含まれる場合の一例を示す模式図であり、（Ａ）は、調光層内に2種類の電荷移動性微粒子全てが分散された状態、（Ｂ）は、２種類の内の一方の電荷移動性微粒子が分散された状態、（Ｃ）は、全ての電荷移動性微粒子が一方の電極側へ凝集された状態を示す模式図である。
【図２】本発明の表示媒体について、調光層に２種類の電荷移動性微粒子が含まれる場合の図１とは異なる構成の一例を示す模式図であり、（Ａ）は、調光層内に2種類の電荷移動性微粒子全てが分散された状態、（Ｂ）は、２種類の内の一方の電荷移動性微粒子が分散された状態、（Ｃ）は、全ての電荷移動性微粒子が一方の電極側へ凝集された状態を示す模式図である。
【図３】本発明の表示媒体について、調光層に３種類の電荷移動性微粒子が含まれる場合の一例を示す模式図であり、（Ａ）は、調光層内に3種類の電荷移動性微粒子全てが分散された状態、（Ｂ）は、３種類の内の１種類の電荷移動性微粒子が一方の電極側へ凝集された状態、（Ｃ）は、３種類の内の１種類の電荷移動性微粒子が分散された状態、（Ｄ）は、３種類の内の（Ｂ）とは異なる１種類の電荷移動性微粒子が一方の電極側へ凝集された状態、を示す模式図である。
【図４】本発明の表示媒体について、調光単位セルが積層された構成の一例を示す模式図である。
【図５】本発明の表示媒体について、調光単位セルが背面基板の板面に沿った方向に配列された構成の一例を示す模式図である。
【符号の説明】
【０２６５】
１０、４０、５０、６０、７０  表示媒体
１６、４４  第１の電極
２０  第２の電極
２６、２６Ａ、２６Ｂ、２６Ｃ  電荷移動性微粒子
３０、３１  調光層
【図１】
0005194355.tif 000002
【図２】
0005194355.tif 000003
【図３】
0005194355.tif 000004
【図４】
0005194355.tif 000005
【図５】
0005194355.tif 000006